(57)【要約】  細胞培養および組織工学のためのナノフィブリル構造体を開示する。ナノフィブリル構造体は、細胞を増殖かつ／または分化させて組織を生産する方法を含めた様々な応用例で用いることができる。また、脂質、親油性分子、または化学修飾された表面を含む改良ナノファイバーも開示する。ナノファイバーは、細胞培養および組織工学のためのナノフィブリル構造体の形成を含めた様々な応用例で用いることができる。
2007510820.tif 000002
【特許請求の範囲】
【請求項１】
１つ以上のナノファイバーと基板とを有する細胞培養中の細胞の増殖および／または分化のための環境を有し、１つ以上のナノファイバーのネットワークによって定義されることを特徴とするナノフィブリル構造体。
【請求項２】
前記ナノフィブリル構造体は、約５０ｎｍから１０００ｎｍまでのファイバー直径と、少なくとも約２μｍの平均ファイバー間隔と、約７０％またはそれ未満の固体性とを有することを特徴とする請求項１に記載のナノフィブリル構造体。
【請求項３】
前記ナノフィブリル構造体は、約５０％またはそれ未満の固体性とを有することを特徴とする請求項２に記載のナノフィブリル構造体。
【請求項４】
前記ナノフィブリル構造体は、約３０％またはそれ未満の固体性とを有することを特徴とする請求項２に記載のナノフィブリル構造体。
【請求項５】
前記ナノフィブリル構造体は、約１０％またはそれ未満の固体性とを有することを特徴とする請求項２に記載のナノフィブリル構造体。
【請求項６】
前記ナノフィブリル構造体は、約５％またはそれ未満の固体性とを有することを特徴とする請求項２に記載のナノフィブリル構造体。
【請求項７】
前記１つ以上のナノファイバーのネットワークが表面上に堆積した基板を更に有することを特徴とする請求項１に記載のナノフィブリル構造体。
【請求項８】
前記基板は、多孔性のプラスチックの基板であることを特徴とする請求項７に記載のナノフィブリル構造体。
【請求項９】
前記基板は、細胞に有害ではないことを特徴とする請求項７に記載のナノフィブリル構造体。
【請求項１０】
前記基板は、膜であることを特徴とする請求項７に記載のナノフィブリル構造体。
【請求項１１】
前記ナノフィブリル構造体は、約５０ｎｍから１０００ｎｍまでのファイバー直径と、少なくとも約２μｍの平均ファイバー間隔と、約７０％またはそれ未満の固体性とを有することを特徴とする請求項１０に記載のナノフィブリル構造体。
【請求項１２】
前記ナノフィブリル構造体は、約５０％またはそれ未満の固体性とを有することを特徴とする請求項１１に記載のナノフィブリル構造体。
【請求項１３】
前記ナノフィブリル構造体は、約３０％またはそれ未満の固体性とを有することを特徴とする請求項１１に記載のナノフィブリル構造体。
【請求項１４】
前記ナノフィブリル構造体は、約１０％またはそれ未満の固体性とを有することを特徴とする請求項１１に記載のナノフィブリル構造体。
【請求項１５】
前記ナノフィブリル構造体は、約５％またはそれ未満の固体性とを有することを特徴とする請求項１１に記載のナノフィブリル構造体。
【請求項１６】
前記膜は、水溶性であることを特徴とする請求項１１に記載のナノフィブリル構造体。
【請求項１７】
前記膜は、水溶性でないことを特徴とする請求項１１に記載のナノフィブリル構造体。
【請求項１８】
前記膜は、ポリビニールアルコールで作られた膜であることを特徴とする請求項１６に記載のナノフィブリル構造体。
【請求項１９】
前記膜は、生物分解性の膜であることを特徴とする請求項１１に記載のナノフィブリル構造体。
【請求項２０】
前記膜は、生物適合性の膜であることを特徴とする請求項１１に記載のナノフィブリル構造体。
【請求項２１】
前記基板は、多孔性でないガラス基板であることを特徴とする請求項７に記載のナノフィブリル構造体。
【請求項２２】
前記膜は、多孔性であることを特徴とする請求項１１に記載のナノフィブリル構造体。
【請求項２３】
前記ナノフィブリル構造体は、１つ以上の成長因子を有することを特徴とする請求項１１に記載のナノフィブリル構造体。
【請求項２４】
前記成長因子の少なくとも１つは、血管内皮成長因子、骨形態形成因子、表皮成長因子、血小板由来成長因子、神経成長因子、線維芽細胞成長因子、インスリン成長因子、または、トランスフォーミング成長因子であることを特徴とする請求項２３に記載のナノフィブリル構造体。
【請求項２５】
前記ナノフィブリル構造体は、前記成長因子を放出することを特徴とする請求項２３に記載のナノフィブリル構造体。
【請求項２６】
前記放出の速度は、前記膜またはファイバーの溶解または分解の速度によって定義されることを特徴とする請求項２５に記載のナノフィブリル構造体。
【請求項２７】
前記ナノフィブリル構造体は、１つ以上の分化因子を有することを特徴とする請求項１１に記載のナノフィブリル構造体。
【請求項２８】
前記分化因子のすくなくとも１つは、ニュートロフィン、コロニー刺激因子またはトランスフォーミング成長因子であることを特徴とする請求項２７に記載のナノフィブリル構造体。
【請求項２９】
前記膜またはファイバーは、前記分化因子を放出することを特徴とする請求項２７に記載のナノフィブリル構造体。
【請求項３０】
前記放出の速度は、前記膜またはファイバーの溶解または分解の速度によって定義されることを特徴とする請求項２９に記載のナノフィブリル構造体。
【請求項３１】
前記ナノフィブリル構造体は、細胞に有害でないポリマーを含むことを特徴とする請求項１に記載のナノフィブリル構造体。
【請求項３２】
前記ポリマーは、生物分解性であることを特徴とする請求項３１に記載のナノフィブリル構造体。
【請求項３３】
前記ポリマーは、水溶性であることを特徴とする請求項３１に記載のナノフィブリル構造体。
【請求項３４】
前記ポリマーは、水溶性でないことを特徴とする請求項３１に記載のナノフィブリル構造体。
【請求項３５】
前記ポリマーは、ポリエステルであることを特徴とする請求項３１に記載のナノフィブリル構造体。
【請求項３６】
前記ポリエステルは、ポリイプシロンカプロラクトン、ポリグリコレート、またはポリ乳酸塩であることを特徴とする請求項３５に記載のナノフィブリル構造体。
【請求項３７】
前記ポリマーは、ポリアミドであることを特徴とする請求項３１に記載のナノフィブリル構造体。
【請求項３８】
前記ポリアミドは、ナイロンであることを特徴とする請求項３７に記載のナノフィブリル構造体。
【請求項３９】
前記ナノファイバーは、更に、１つ以上の生物活性な分子を含むことを特徴とする請求項３１に記載のナノフィブリル構造体。
【請求項４０】
前記生物活性な分子の少なくとも１つは、脂質、炭水化物、多糖、アミノ酸、ヌクレオチド、核酸、ポリヌクレオチド、または、それらのハイブリッド分子であることを特徴とする請求項３９に記載のナノフィブリル構造体。
【請求項４１】
前記脂質は、リゾホスファチジルコリン、ホスファチジルコリン、スフィンゴミエリン、コレステロール、又はそれらの混合物であることを特徴とする請求項４０に記載のナノフィブリル構造体。
【請求項４２】
前記多糖は、セルロース、デンプン、アルギン酸、キトーサン、または、ヒアルロナン（hyaluronan）であることを特徴とする請求項４０に記載のナノフィブリル構造体。
【請求項４３】
前記ナノファイバーは、更に、前記ナノファイバーへの細胞の付着を促進する生物学的化合物を含むことを特徴とする請求項３１に記載のナノフィブリル構造体。
【請求項４４】
前記ナノファイバーは、１つ以上のアルコール基、アミン基、アルデヒド基、カルボキシル基、スルフヒドリル基、または光活性可能な官能基を更に含むことを特徴とする請求項３１に記載のナノフィブリル構造体。
【請求項４５】
前記光活性可能な官能基は、カルベンオルニトレンであることを特徴とする請求項４４に記載のナノフィブリル構造体。
【請求項４６】
前記ナノファイバーは、１つ以上の成長因子を有することを特徴とする請求項１に記載のナノフィブリル構造体。
【請求項４７】
前記成長因子の少なくとも１つは、血管内皮成長因子、骨形態形成因子、表皮成長因子、血小板由来成長因子、神経成長因子、線維芽細胞成長因子、インスリン成長因子、または、トランスフォーミング成長因子であることを特徴とする請求項４６に記載のナノフィブリル構造体。
【請求項４８】
前記ナノファイバーは、１つ以上の成長因子を放出することを特徴とする請求項４６に記載のナノフィブリル構造体。
【請求項４９】
前記成長因子の放出の速度は、前記ナノフィブリル構造体の分解または溶解の速度によって定義されることを特徴とする請求項４８に記載のナノフィブリル構造体。
【請求項５０】
前記ナノファイバーは、１つ以上の分化因子を有することを特徴とする請求項１に記載のナノフィブリル構造体。
【請求項５１】
前記分化因子のすくなくとも１つは、ニュートロフィン、コロニー刺激因子 またはトランスフォーミング成長因子であることを特徴とする請求項５０に記載のナノフィブリル構造体。
【請求項５２】
前記ナノファイバーは、１つ以上の分化因子を放出することを特徴とする請求項５０に記載のナノフィブリル構造体。
【請求項５３】
前記分化因子の放出の速度は、前記ナノフィブリル構造体の分解または溶解の速度によって定義されることを特徴とする請求項５０に記載のナノフィブリル構造体。
【請求項５４】
培養容器中に挿入するのに適した幅と高さを有することを特徴とする請求項１に記載のナノフィブリル構造体。
【請求項５５】
前記ナノフィブリル構造体の前記幅と高さは、培養プレート中のウェルに挿入するのに適合されていることを特徴とする請求項５４に記載のナノフィブリル構造体。
【請求項５６】
前記培養容器は、単一ウェルの培養プレート、マルチウェルの培養プレート、空洞のある培養スライド、複数の空洞のある培養スライド、カバーガラス、カップ、フラスコ、管、瓶、潅流チャンバー、バイオリアクター、発酵槽からなるグループから選択されることを特徴とする請求項５４に記載のナノフィブリル構造体。
【請求項５７】
請求項１に記載のナノフィブリル構造体を有することを特徴とする組織培養容器。
【請求項５８】
前記組織培養容器は、単一ウェルの培養プレート、マルチウェルの培養プレート、空洞のある培養スライド、複数の空洞のある培養スライド、カバーガラス、カップ、フラスコ、管、瓶、潅流チャンバー、バイオリアクター、および発酵槽からなるグループから選択されることを特徴とする請求項５７に記載の組織培養用容器。
【請求項５９】
ポリマーと生物活性な分子とを含み、
細胞培養中の生きている細胞が成長するための環境を有し、
実質的にコラーゲン、フィブリン、フィブリノゲン、トロンビン、水に溶けにくい薬剤化合物、又は、それらの混合物を含まない、
ことを特徴とするナノフィブリル構造体。
【請求項６０】
請求項１に記載のナノフィブリル構造体を製造する方法であって、
１つ以上のナノファイバーのネットワークを電界紡糸する工程を有することを特徴とする方法。
【請求項６１】
請求項７に記載のナノフィブリル構造体を製造する方法であって、
前記基板表面上に１つ以上のナノファイバーのネットワークを電界紡糸する工程を有することを特徴とする方法。
【請求項６２】
生体組織を製造する方法であって、
ａ）細胞培養中の生きている細胞を成長させるための環境を有する多層のナノフィブリルアセンブリを形成するために請求項１のナノフィブリル構造体を２つ以上積層する工程と、
ｂ）前記アセンブリ上に生存可能な細胞を堆積する工程と、
ｃ）前記堆積された細胞の成長および／または分化を促進する条件下で前記アセンブリを培養する工程と、
を有することを特徴とする方法。
【請求項６３】
前記積層されたナノフィブリル構造体がスペーサによって分割されていることを特徴とする請求項６２に記載の方法。
【請求項６４】
前記スペーサがミクロファイバー、不織布または網を含むことを特徴とする請求項６３に記載の方法。
【請求項６５】
前記スペーサが多孔性の膜を含むことを特徴とする請求項６３に記載の方法。
【請求項６６】
前記ミクロファイバーが、セルロース、デンプン、ポリアミド、ポリエステル、または、ポリ４フッ化エチレンを含むことを特徴とする請求項６４に記載の方法。
【請求項６７】
前記ナノフィブリル構造体の各々が、１つ以上の成長因子、接着性化合物、および／または、目標化合物を含むことを特徴とする請求項６２に記載の方法。
【請求項６８】
生体組織を製造する方法であって、
ａ）請求項１のナノフィブリル構造体のそれぞれの上に複数の細胞を培養する工程であって、前記それぞれのナノフィブリル構造体が特殊な細胞の型を含む工程と、
ｂ）細胞の多層アレイを形成するために前記それぞれのナノフィブリル構造体を２つ以上積層する工程と、
ｃ）前記細胞の増殖および／または分化を促進する条件下で前記アレイを培養する工程と、を有することを特徴とする方法。
【請求項６９】
前記積層されたナノフィブリル構造体はスペーサによって分割されていることを特徴とする請求項６８に記載の方法。
【請求項７０】
前記スペーサがミクロファイバー、不織布または網を含むことを特徴とする請求項６９に記載の方法。
【請求項７１】
前記スペーサが多孔性の膜を含むことを特徴とする請求項６９に記載の方法。
【請求項７２】
前記ミクロファイバーが、セルロース、デンプン、ポリアミド、ポリエステル、または、ポリ４フッ化エチレンを含むことを特徴とする請求項７０に記載の方法。
【請求項７３】
前記ナノフィブリル構造体の各々が、１つ以上の成長因子、接着化合物、および／または、目標化合物を含むことを特徴とする請求項６８に記載の方法。
【請求項７４】
前記ナノフィブリル構造体の各々の前記成長因子、接着化合物、および／または、目標化合物が、前記特殊な細胞の型の成長および／または分化を促進するために選択されることを特徴とする請求項７３に記載の方法。
【請求項７５】
脂質を含むことを特徴とする電界紡糸されたファイバー。
【請求項７６】
前記脂質は脂肪親和性の化合物、リン脂質化合物、スフィンゴ脂質またはそれらの混合物であることを特徴とする請求項７５に記載の電界紡糸されたファイバー。
【請求項７７】
前記脂質は、リゾホスファチジルコリン、ホスファチジルコリン、スフィンゴミエリン、コレステロール、又はそれらの混合物であることを特徴とする請求項７６に記載の電界紡糸されたファイバー。
【請求項７８】
細胞に有害でないポリマーを更に含むことを特徴とする請求項７６に記載の電界紡糸されたファイバー。
【請求項７９】
前記ポリマーは、生物分解性であることを特徴とする請求項７８に記載の電界紡糸されたファイバー。
【請求項８０】
前記ポリマーは、水溶性であることを特徴とする請求項７８に記載の電界紡糸されたファイバー。
【請求項８１】
前記ポリマーは、水溶性でないことを特徴とする請求項７８に記載の電界紡糸されたファイバー。
【請求項８２】
前記ポリマーは、ポリエステルであることを特徴とする請求項７８に記載の電界紡糸されたファイバー。
【請求項８３】
前記ポリエステルは、ポリ（イプシロンカプロラクトン）、ポリ（グリコレート）、またはポリ（乳酸塩）であることを特徴とする請求項８２に記載の電界紡糸されたファイバー。
【請求項８４】
前記ポリマーは、ポリアミドであることを特徴とする請求項７８に記載の電界紡糸されたファイバー。
【請求項８５】
前記ポリアミドはナイロンであることを特徴とする請求項８４に記載の電界紡糸されたファイバー。
【請求項８６】
ナノサイズの無機充填剤を更に含むことを特徴とする請求項７５に記載の電界紡糸されたファイバー。
【請求項８７】
前記電界紡糸されたファイバーが約５０ｎｍから約１０００ｎｍまでの直径を有することを特徴とする請求項７５に記載の電界紡糸されたファイバー。
【請求項８８】
前記電界紡糸されたファイバーが約３００ｎｍの直径を有することを特徴とする請求項８７に記載の電界紡糸されたファイバー。
【請求項８９】
前記電界紡糸されたファイバーが更に１つ以上の生物活性な分子を有することを特徴とする請求項７５に記載の電界紡糸されたファイバー。
【請求項９０】
前記生物活性な分子の少なくとも１つは、脂質、炭水化物、多糖、アミノ酸、ヌクレオチド、核酸、ポリヌクレオチド、または、それらのハイブリッド分子であることを特徴とする請求項８９に記載の電界紡糸されたファイバー。
【請求項９１】
前記脂質は、リゾホスファチジルコリン、ホスファチジルコリン、スフィンゴミエリンス、コレステロール、又はそれらの混合物であることを特徴とする請求項９０に記載の電界紡糸されたファイバー。
【請求項９２】
前記多糖は、セルロース、デンプン、グリコゲン、アルギン酸、キトーサン、または、ヒアルロナンであることを特徴とする請求項９０に記載の電界紡糸されたファイバー。
【請求項９３】
前記電界紡糸されたファイバーは、前記ファイバーへの細胞の付着を促進する生物化合物を更に含むことを特徴とする請求項７５に記載の電界紡糸されたファイバー。
【請求項９４】
前記電界紡糸されたファイバーは、１つ以上のアルデヒド基、アルコール基、アミン基、スルフヒドリル基、または光活性可能な官能基を更に含むことを特徴とする請求項７５に記載の電界紡糸されたファイバー。
【請求項９５】
前記光活性可能な官能基は、カルベンオルニトレンであることことを特徴とする請求項９４に記載の電界紡糸されたファイバー。
【請求項９６】
前記電界紡糸されたファイバーは、１つ以上の成長因子を有することを特徴とする請求項７５に記載の電界紡糸されたファイバー。
【請求項９７】
前記成長因子の少なくとも１つは、血管内皮成長因子、骨形態形成因子、表皮成長因子、内皮成長因子、血小板由来成長因子、神経成長因子、線維芽細胞成長因子、インスリン成長因子、または、トランスフォーミング成長因子であることを特徴とする請求項９６に記載の電界紡糸されたファイバー。
【請求項９８】
前記電界紡糸されたファイバーは、１つ以上の分化因子を含むことを特徴とする請求項７５に記載の電界紡糸されたファイバー。
【請求項９９】
前記分化因子のすくなくとも１つは、ニュートロフィン、コロニー刺激因子 またはトランスフォーミング成長因子であることを特徴とする請求項９８に記載の電界紡糸されたファイバー。
【請求項１００】
前記電界紡糸されたファイバーは、１つ以上の接着性分子を含むことを特徴とする請求項７５に記載の電界紡糸されたファイバー。
【請求項１０１】
前記接着性分子が、フィブロネクチンまたはラミニン、またはこれらのマクロ分子から誘導された接着ペプチドであることを特徴とする請求項１００に記載の電界紡糸されたファイバー。
【請求項１０２】
請求項７５に記載の電界紡糸されたファイバーを製造する方法であって、
脂肪親和性の分子とポリマーとを電界紡糸する工程を含む方法。
【請求項１０３】
複数のナノファイバーを製造する方法であって、
ポリマーと前記ポリマーの充填性に影響を与える添加剤組成物とを含む溶液を電界紡糸する工程を含み、
前記方法によって製造された前記複数のナノファイバーは、前記添加剤組成物を含まないポリマー溶液を用いて製造された複数のナノファイバーと比較すると、細いファイバーの割合が高いことを特徴とする方法。
【請求項１０４】
前記細いファイバーは、約５ｎｍから約１０００ｎｍまでの直径を有することを特徴とする請求項１０３に記載の方法。
【請求項１０５】
前記細いファイバーは、約５０ｎｍから約４００ｎｍまでの直径を有することを特徴とする請求項１０４に記載の方法。
【請求項１０６】
前記細いファイバーは、約５ｎｍから約５０ｎｍまでの直径を有することを特徴とする請求項１０４に記載の方法。
【請求項１０７】
前記添加剤組成物は、脂質を含むことを特徴とする請求項１０３に記載の方法。
【請求項１０８】
前記脂質はコレステロールであることを特徴とする請求項１０７に記載の方法。
【請求項１０９】
ポリマーと添加剤組成物とを含む溶液を電界紡糸する工程を含むことを特徴とする改造された弾性を有するナノファイバーを製造する方法。
【請求項１１０】
前記添加剤組成物が架橋剤を含むことを特徴とする請求項１０９に記載の方法。
【請求項１１１】
前記添加剤組成物が脂質を含むことを特徴とする請求項１０９に記載の方法。
【請求項１１２】
前記脂質がコレステロールであることを特徴とする請求項１１１に記載の方法。
【請求項１１３】
約５０μｍから１０００μｍのファイバー直径と、
少なくとも約２μｍの平均ファイバー間隔と、
約３０％のマトリックスの固体性と、
約１０μｍから約１００ｍｍの高さを有する外壁を持つ、約５ｍｍ2の面積の頂部および約４×１０ｍｍ5の面積の底部と、
を有するナノファイバーのマトリックスを含むことを特徴とする細胞成長媒体。
【請求項１１４】
培養容器および請求項１１３に記載の細胞成長媒体。
【請求項１１５】
培養ウェルと、前記外壁の高さと前記頂部および底部の面積とが前記培養ウェルの寸法に適合されていることを特徴とする請求項１１３に記載の細胞成長媒体。
【請求項１１６】
ナノファイバーのネットワークを有することを特徴とする細胞成長媒体。
【請求項１１７】
培養容器中に挿入するために適合されていることを特徴とする請求項１１６に記載の細胞成長媒体。
【請求項１１８】
蛍光マーカーを有することを特徴とする電界処理されたファイバー。
【請求項１１９】
脂質を更に有することを特徴とする請求項１１８に記載の電界処理されたファイバー。
【請求項１２０】
前記脂質は、リゾホスファチジルコリン、ホスファチジルコリン、スフィンゴミエリン、コレステロール、又はそれらの混合物であることを特徴とする請求項１１９に記載の電界処理されたファイバー。
【請求項１２１】
前記蛍光マーカーが光退色可能でないものであることを特徴とする請求項１１８に記載の電界処理されたファイバー。
【請求項１２２】
前記蛍光マーカーがナノ結晶であることを特徴とする請求項１２１に記載の電界処理されたファイバー。
【請求項１２３】
前記ナノ結晶が量子ドットであることを特徴とする請求項１２２に記載の電界処理されたファイバー。
【請求項１２４】
前記蛍光マーカーが蛍光体であることを特徴とする請求項１１８に記載の電界処理されたファイバー。
【請求項１２５】
前記蛍光マーカーがｐＨに不感受性であることを特徴とする請求項１１８に記載の電界処理されたファイバー。
【請求項１２６】
前記蛍光マーカーがイオンに感受性であることを特徴とする請求項１１８に記載の電界処理されたファイバー。
【請求項１２７】
前記蛍光マーカーが他の分子との錯イオンに感受性であることを特徴とする請求項１１８に記載の電界処理されたファイバー。
【請求項１２８】
前記ナノファイバーの自己蛍光を低減する光学的な添加剤を更に含むことを特徴とする請求項１１８に記載の電界処理されたファイバー。
【請求項１２９】
ナノファイバーを識別するための方法であって、
前記ナノファイバーを蛍光マーカーで標識する工程を含むことを特徴とする方法。
【請求項１３０】
ナノファイバーの化学的特性または物理的特性を識別するための方法であって、
前記方法は、
ａ）前記ナノファイバーの化学的特性または物理的特性に蛍光マーカーを定める工程と、
ｂ）前記ナノファイバーに前記蛍光マーカーで標識を付ける工程と、
を含むことを特徴とする方法。
【請求項１３１】
前記物理的特性は直径であることを特徴とする請求項１３０に記載の方法。
【請求項１３２】
前記化学的特性は生物活性な分子であることを特徴とする請求項１３０に記載の方法。
【請求項１３３】
前記生物活性な分子は、成長因子、分化因子、線維性蛋白、接着蛋白またはそれらの混合物であることを特徴とする請求項１３２に記載の方法。
【請求項１３４】
多層に積層されたアセンブリを形成するために、積層された請求項１に記載のナノフィブリル構造体を２つ以上有することを特徴とする多層に積層されたナノフィブリルアセンブリ。
【請求項１３５】
厚みと、第１および第２の表面とを有するスペーサを更に含み、第１のナノフィブリル構造体と第２のナノフィブリル構造体とが前記スペーサの厚さによって分離されるように、前記スペーサの第１表面は前記第１のナノフィブリル構造体の表面に接触し、前記スペーサの第２表面は前記第２のナノフィブリル構造体の表面に接触していることを特徴とする請求項１３４に記載の多層に積層されたナノフィブリルアセンブリ。
【発明の詳細な説明】
【技術分野】
【０００１】
本発明は、細胞培養および組織工学のためのナノフィブリル構造体、ならびに細胞を増殖かつ／または分化させて組織を生産する方法に関する。本発明の別の態様は、ナノファイバー・マトリックスを含む細胞培養用の増殖培地に関する。本発明の別の態様は、脂質、親油性分子、または化学修飾された表面を含む改良ナノファイバーに関する。改良ナノファイバーは様々な応用例において有用である。一応用例では、改良ナノファイバーを用いて細胞培養および組織工学のためのナノフィブリル構造体を調製し得る。別の応用例では、改良ナノファイバーを用いて細胞培養用の培地を調製し得る。
【背景技術】
【０００２】
ｉｎ  ｖｉｖｏにおける細胞の増殖および分化は、細胞間の独特な空間的な相互作用によって調節されている。空間的な合図と、特異的な付着分子の位相的に明確な位置、ならびに成長因子および分化因子などの特異的液性因子の放出とが協同して細胞へのシグナルとして機能し、これは増殖、分化、遊走を行わせる、静止期に留めさせる、またはアポトーシスを開始させる。細胞がこれらのシグナル伝達の引き金に応答する能力は、特異的な細胞表面および細胞内の受容体の利用可能性に依存する。これらの分子に刺激されるシグナル伝達経路は、その構造がこれらのシグナル伝達分子、周辺細胞、および細胞外基質との多点細胞表面相互作用の働きである、細胞骨格の編成および構造に依存する。
【０００３】
細胞および組織培養の環境を設計するにあたって、増殖環境に組み込まなければならない細胞相互作用を考慮することが重要である。細胞種、空間的な合図、ならびに化学的な引き金およびモジュレーターが、相互作用細胞内の遺伝子発現の調節に顕著な役割を果たしている（Ｌｉ他、２００２、ＦＡＳＥＢ  Ｊ．、１７：９７〜９９；Ｂｏｔａｒｒｏ他、２００２、Ａｎｎ．Ｎ．Ｙ，Ａｃａｄ．Ｓｃｉ．、９６１：１４３〜１５３；Ｋｕｎｚ−Ｓｃｈｕｇｈａｒｔ他、２００３、Ａｍ．Ｊ．Ｐｈｙｓｉｏｌ．Ｃｅｌｌ  Ｐｈｙｓｉｏｌ．、２８４：Ｃ２０９〜Ｃ２１９；Ｃｕｋｉｅｒｍａｎ他、２００１、Ｓｃｉｅｎｃｅ、２９４：１７０８〜１７１２）。細胞および組織培養の慣行における過去の進展は、組織内の複雑なｉｎ  ｖｉｖｏミクロ環境に近い生化学的および物理的条件を提供することを対象としていた（Ｃｕｋｉｅｒｍａｎ他、２００１、Ｓｃｉｅｎｃｅ、２３：１７０８〜１７１２；Ｌｉ他、２００２、ＦＡＳＥＢ  Ｊ．、１７：９７〜９９；Ｃｈｉｕ他、２０００、Ｐｒｏｃ．Ｎａｔｌ．Ａｃａｄ．Ｓｃｉ．ＵＳＡ、９７：２４０８〜２４１３）。このような努力は、ｉｎ  ｖｉｖｏで組織中に存在する空間的な合図ならびに化学的な引き金およびモジュレーターを欠く平板培養の表面で連続的に増殖させ、かつその増殖する能力について選択された細胞系を用いることを含めた要素によって制限されてきた。
【０００４】
最近の研究により、コラーゲンおよび細胞外基質の他の原線維要素（fibrillar element）など、ナノファイバーの三次元の空間的な編成から生じる独特なミクロ環境およびナノ環境が、細胞接着、シグナル伝達、および分化した機能の組織様パターンに重要であることが実証されている。固体平板培養の表面への細胞の付着および増殖により、ｉｎ  ｖｉｖｏで組織内の細胞で観察されるものとは異なる細胞編成のパターンが誘発される（ＷａｌｐｉｔａおよびＨａｙ、２００２、Ｎａｔｕｒｅ  Ｒｅｖ．Ｍｏｌ．Ｃｅｌｌ．Ｂｉｏｌ．、３：１３７〜１４１；Ｃｕｋｉｅｒｍａｎ他、２００１、Ｓｃｉｅｎｃｅ、２３：１７０８〜１７１２；Ｍｕｅｌｌｅｒ−Ｋｌｉｅｓｅｒ、１９９７、Ａｍ．Ｊ．Ｐｈｙｓｉｏｌ．、Ｃ１１０９〜Ｃ１１２３）。典型的な平板細胞培養の表面上で増殖させた場合、たとえば線維芽細胞は、細胞質内に位置するアクチン・ネットワークが厚いストレスファイバーのアレイへと編成されている、高度に拡散した付着性の形態学をとる。対照的に、線維芽細胞をコラーゲン・ゲル内で増殖させる、または組織中で観察した場合は、その形状はアクチンが皮質環に編成された紡錘様である（ＴａｍａｒｉｚおよびＧｒｉｎｎｅｌｌ、２００２、Ｍｏｌ．Ｂｉｏｌ．Ｃｅｌｌ、１３：３９１５〜３９２９；ＷａｌｐｉｔａおよびＨａｙ、２００２、Ｎａｔｕｒｅ  Ｒｅｖ．Ｍｏｌ．Ｃｅｌｌ．Ｂｉｏｌ．、３：１３７〜１４１；Ｇｒｉｎｎｅｌｌ他、２００３、Ｍｏｌ．Ｂｉｏｌ．Ｃｅｌｌ、１４：３８４〜３９５）。さらに、二次元の細胞培養中で増殖させた癌細胞および三次元の細胞培養中で増殖させた癌細胞の薬物感受性は相当異なることが示されており、この結果は、化学療法を含む癌治療の設計に顕著に関係している（Ｍｕｅｌｌｅｒ−Ｋｌｉｅｓｅｒ、１９９７、Ａｍ．Ｊ．Ｐｈｙｓｉｏｌ．、２７３：Ｃ１１０９〜Ｃ１１２３；Ｐａｄｒｏｎ他、２０００、Ｃｒｉｔ．Ｒｅｖ．Ｏｎｃｏｌ．／Ｈｅｍａｔｏｌ．、３６：１４１〜１５７；ＪａｃｋｓおよびＷｅｉｎｂｅｒｇ、２００２、Ｃｅｌｌ、１１１：９２３〜９２５；Ｗｅａｖｅｒ他、２００２、Ｃａｎｃｅｒ  Ｃｅｌｌ、２：２０５〜２１６）。
【０００５】
細胞培養および組織培養の顕著な発展は、足場として役割を果たすよう設計された無毒性かつ生体適合性のある材料、ならびにｉｎ  ｖｉｔｒｏおよびｉｎ  ｖｉｖｏのどちらにおいても細胞を分裂させる三次元の空間的な形成体からなるマトリックスの導入であろう（米国特許出願第２００２０１３３２２９号；米国特許出願第２００２００４２１２８号；米国特許出願第２００２００９４５１４号；米国特許出願第２００２００９０７２５号）。これらの設計の目標は、細胞が機能的な組織へと増殖かつ分化する、または損傷した組織を再生するための、ｉｎ  ｖｉｖｏ組織様の幾何形状ならびにミクロ環境およびナノ環境を有する増殖表面を提供することである。機能的な細胞を支援するこれらの構造体は、身体内の損傷した組織を修復または置き換えること、ならびに新しい組織および器官の成長を促進することを含めた様々な応用例に利用することができる。
【非特許文献１】Ｌｉ他、２００２、ＦＡＳＥＢ  Ｊ．、１７：９７−９９
【非特許文献２】Ｂｏｔａｒｒｏ他、２００２、Ａｎｎ．Ｎ．Ｙ，Ａｃａｄ．Ｓｃｉ．、９６１：１４３〜１５３
【非特許文献３】Ｋｕｎｚ−Ｓｃｈｕｇｈａｒｔ他、２００３、Ａｍ．Ｊ．Ｐｈｙｓｉｏｌ．Ｃｅｌｌ  Ｐｈｙｓｉｏｌ．、２８４：Ｃ２０９〜Ｃ２１９
【非特許文献４】Ｃｕｋｉｅｒｍａｎ他、２００１、Ｓｃｉｅｎｃｅ、２９４：１７０８〜１７１２
【非特許文献５】Ｃｕｋｉｅｒｍａｎ他、２００１、Ｓｃｉｅｎｃｅ、２３：１７０８〜１７１２
【非特許文献６】Ｌｉ他、２００２、ＦＡＳＥＢ  Ｊ．、１７：９７〜９９
【非特許文献７】Ｃｈｉｕ他、２０００、Ｐｒｏｃ．Ｎａｔｌ．Ａｃａｄ．Ｓｃｉ．ＵＳＡ、９７：２４０８〜２４１３
【非特許文献８】ＷａｌｐｉｔａおよびＨａｙ、２００２、Ｎａｔｕｒｅ  Ｒｅｖ．Ｍｏｌ．Ｃｅｌｌ．Ｂｉｏｌ．、３：１３７〜１４１
【非特許文献９】Ｍｕｅｌｌｅｒ−Ｋｌｉｅｓｅｒ、１９９７、Ａｍ．Ｊ．Ｐｈｙｓｉｏｌ．、Ｃ１１０９〜Ｃ１１２３
【非特許文献１０】ＴａｍａｒｉｚおよびＧｒｉｎｎｅｌｌ、２００２、Ｍｏｌ．Ｂｉｏｌ．Ｃｅｌｌ、１３：３９１５〜３９２９
【非特許文献１１】Ｇｒｉｎｎｅｌｌ他、２００３、Ｍｏｌ．Ｂｉｏｌ．Ｃｅｌｌ、１４：３８４〜３９５
【非特許文献１２】Ｍｕｅｌｌｅｒ−Ｋｌｉｅｓｅｒ、１９９７、Ａｍ．Ｊ．Ｐｈｙｓｉｏｌ．、２７３：Ｃ１１０９〜Ｃ１１２３
【非特許文献１３】Ｐａｄｒｏｎ他、２０００、Ｃｒｉｔ．Ｒｅｖ．Ｏｎｃｏｌ．／Ｈｅｍａｔｏｌ．、３６：１４１〜１５７
【非特許文献１４】ＪａｃｋｓおよびＷｅｉｎｂｅｒｇ、２００２、Ｃｅｌｌ、１１１：９２３〜９２５
【非特許文献１５】Ｗｅａｖｅｒ他、２００２、Ｃａｎｃｅｒ  Ｃｅｌｌ、２：２０５〜２１６
【特許文献１】米国特許出願第２００２０１３３２２９号
【特許文献２】米国特許出願第２００２００４２１２８号
【特許文献３】米国特許出願第２００２００９４５１４号
【特許文献４】米国特許出願第２００２００９０７２５号
【特許文献５】米国特許第５，６７２，３９９号
【非特許文献１６】Ｊ．Ｅ．ＷａｌｚおよびＧ．Ｂ．Ｔａｙｌｏｒ、ｄｅｔｅｒｍｉｎａｔｉｏｎ  ｏｆ  ｔｈｅ  ｍｏｌｅｃｕｌａｒ  ｗｅｉｇｈｔ  ｏｆ  ｎｙｌｏｎ、Ａｎａｌ．Ｃｈｅｍ．第１９巻、第７号、４４８〜４５０頁（１９４７）
【非特許文献１７】２８６頁、Ｎｙｌｏｎ  Ｐｌａｓｔｉｃｓ  Ｈａｎｄｇｏｏｋ、Ｍｅｌｖｉｎ  Ｋｏｈａｎ編、Ｈａｎｓｅｒ  Ｐｕｂｌｉｓｈｅｒ、Ｎｅｗ  Ｙｏｒｋ（１９９５）
【非特許文献１８】Ｍｅｉｎｅｒｓ，Ｓ．およびＭｅｒｃａｄｏ，Ｍ．Ｌ．、２００３、Ｍｏｌ．Ｎｅｕｒｏｂｉｏｌ．、２７（２）、１７７〜１９６
【発明の開示】
【発明が解決しようとする課題】
【０００６】
しかし、三次元の細胞および組織培養技術の調製の成功は、主に個々の研究室の専門知識および洗練された機器が利用可能であったことの作用であった。標準の組織培養プレートに付随する使用の容易さ、均一性、品質管理、および柔軟性を提供する、単純材料または複合材料から製造した培地の必要性が顕著である。さらに、培地の材料および設計により、組織内での細胞層の編成をより正確に反映する、確定した組成の層状のアセンブリの構築が可能となり得る。米国特許第５，６７２，３９９号に開示されている濾材などの、粗いファイバーの支持体によって隔てられた複数層の微細ファイバーを含む培地は、生細胞が増殖する環境を提供しない。
【課題を解決するための手段】
【０００７】
ナノフィブリル構造体（nanofibrillar structure）は、再現可能なファイバーおよびマトリックスの寸法、使用の容易さ、均一性、細胞応答、品質管理、および柔軟性を提供するナノファイバー材料から製造することができる。ナノトポグラフィー、すなわちナノフィブリル構造体のナノファイバー・ネットワークのトポグラフィー、およびナノファイバー・ネットワークにナノファイバーの配置は、単層または複数層状の細胞培養において同型もしくは異型の細胞増殖および／または細胞分化の促進に対してより組織適合性があるｉｎ  ｖｉｔｒｏ生体模倣基層が提供されるように操作されている。
【０００８】
本発明の一態様は、脂質を含む改良ナノファイバー（improved nanofibrillar）を提供する。ナノファイバーの直径は約１０００ｎｍ未満である。改良ナノファイバーは、細胞培養および組織工学を含めた様々な応用例において有用である。
【０００９】
本発明の好ましい様式は、添加組成物を含まないポリマー溶液から電界紡糸した多分散複数ナノファイバーと比較して、ポリマーの電界紡糸により細いファイバー（thin fiber）の数が多いまたは割合が高い多分散複数ナノファイバー（polydisperse plurality of nanofiber）が生成されるように、ポリマーの充填性に影響を与える添加組成物と組み合わせた高分子材料を含む。一実施形態では、ポリマー溶液は約０．２５％〜約１５％ｗ／ｗの添加組成物を含む。別の実施形態では、ポリマー溶液は約１％〜約１０％ｗ／ｗの添加組成物を含む。好ましい実施形態では、添加組成物は脂質である。別の好ましい実施形態では、脂質はリゾホスファチジルコリン、ホスファチジルコリン、スフィンゴミエリン、コレステロール、またはそれらの混合物である。添加組成物はまた、細胞のファイバーへの招集および付着を誘発するシグナル伝達分子としても機能し得る。
【００１０】
細いファイバー（thin fiber）の直径は、好ましくは約５ｎｍ〜約６００ｎｍである。一実施形態では、細いファイバーの直径は約５０ｎｍ〜約４００ｎｍである。別の実施形態では、細いファイバーの直径は約３００ｎｍである。別の実施形態では、細いファイバーの直径は約５ｎｍ〜約２００ｎｍである。別の実施形態では、細いファイバーの直径は約５ｎｍ〜約１００ｎｍである。別の実施形態では、細いファイバーの直径は約５ｎｍ〜約５０ｎｍである。
【００１１】
直径のより小さいナノファイバーは、ナノファイバーと細胞との間の多点付着を促進する表面を提供し、これはｉｎ  ｖｉｖｏにおける細胞外基質への細胞付着の特徴である。好ましくは、多分散複数ナノファイバーの少なくとも約２５％が細いファイバーである。一実施形態では、ナノファイバーを含む多分散複数脂質の少なくとも約３０％が細いファイバーである。別の実施形態では、ナノファイバーを含む多分散複数脂質の少なくとも約４０％が細いファイバーである。別の実施形態では、ナノファイバーを含む多分散複数脂質の少なくとも約５０％が細いファイバーである。別の実施形態では、ナノファイバーを含む多分散複数脂質の少なくとも約６０％が細いファイバーである。別の実施形態では、ナノファイバーを含む多分散複数脂質の少なくとも約７０％が細いファイバーである。
【００１２】
一実施形態では、改良ナノファイバーは、ｉｎ  ｖｉｖｏの動物もしくはヒトでの応用例に適したポリアミド、ポリエステルまたは他のポリマーから作製する。別の実施形態では、ポリエステルはポリ（ε−カプロラクトン）、ポリ乳酸、またはポリグリコール酸であり得る。別の実施形態では、ナノファイバーは、クロロホルム中に少なくとも約１０％ｗ／ｗのポリ（ε−カプロラクトン）を含むポリマー溶液から作製する。別の実施形態では、ナノファイバーは、クロロホルム中に少なくとも約１５％ｗ／ｗのポリ（ε−カプロラクトン）を含むポリマー溶液から作製する。
【００１３】
本発明の別の好ましい様式では、それだけには限定されないが、ペプチド、ポリペプチド、脂質、炭水化物、多糖類、アミノ酸、ヌクレオチド、核酸、ポリヌクレオチド、またはそれらのハイブリッド混合物を含めた１つもしくは複数の生物活性分子を含むナノファイバーを使用する。ポリペプチドには、線維性タンパク質、接着性タンパク質、成長因子、および分化因子が含まれる。一部の好ましい成長因子には、ＶＥＧＦ、ＮＧＦ、ＰＤＧＦ−ＡＡ、ＰＤＧＦ−ＢＢ、ＰＤＧＦ−ＡＢ、ＦＧＦｂ、ＦＧＦａ、およびＢＧＦが含まれる。一部の好ましい分化因子には、ニューロトロフィン、コロニー刺激因子、およびトランスフォーミング成長因子が含まれる。
【００１４】
一実施形態では、ナノファイバーを作製するためのポリマー溶液中に生物活性分子を取り込ませる。別の実施形態では、官能基をナノファイバーの外部表面に付着させ、１つまたは複数の生物活性分子に結合するようにナノファイバーの官能化された表面を反応させ得る。一実施形態では、プラズマ堆積を用いて官能基をナノファイバーの外部表面に付着させる。別の実施形態では、ナノファイバーを作製するためのポリマー溶液に官能基を取り込ませる。
【００１５】
本発明の別の好ましい様式では、蛍光マーカーを含むナノファイバーを使用する。蛍光マーカーにより、たとえば、ナノファイバーの可視化、ナノファイバー混合物中の特定のナノファイバーの同定、ナノファイバーの化学的もしくは物理的特性またはナノファイバーを取り囲むナノ環境の同定、ならびに、組織の工学操作に有用な三次元構造を含めた、ナノファイバーを含む埋め込み型ナノファイバーおよび／または構造体の分解および／または再分布の評価が可能となる。
【００１６】
蛍光マーカーは有機色素フルオロフォアを含み得る。一実施形態では、ナノファイバーの電界紡糸の前にフルオロフォアをポリマーに加える。別の実施形態では、ナノファイバーの表面に取り込ませた官能基によってフルオロフォアをナノファイバーとコンジュゲートさせる。別の実施形態では、フルオロフォアは、ナノファイバーに付着した生物活性分子とコンジュゲートさせる。蛍光マーカーはコロイド状無機半導体ナノ結晶を含み得る。一実施形態では、ナノ結晶はＣｄＳｅ核およびＺｎＳキャップを含む。別の実施形態では、ナノ結晶は量子ドット（quantum dot）を含む。
【００１７】
蛍光マーカーはイオン感受性要素として作用し得る。一実施形態では、ナノファイバーは、その蛍光または蛍光強度がイオン濃度に依存する蛍光マーカーを含み得る。このようなイオン感受性要素は、ｐＨおよびカルシウム、ナトリウム、またはリン酸の流動を含めたイオン濃度の変化の検出に有用である。別の実施形態では、蛍光マーカーは、ナノファイバー表面と、それだけには限定されないが、ＤＮＡ／ＲＮＡヌクレオチド配列、炭水化物、またはペプチド／アミノ酸配列を含めたリガンドとの間の複合体形成を実証するためのレポーター要素として機能し得る。この複合体形成は、蛍光発光波長の変化および／または吸収体と発光体との間のエネルギー移行の変化によって表されることができる。
【００１８】
本発明はまた、ナノファイバーの化学的および／または物理的特性の同定方法も対象とする。一実施形態では、１つのナノファイバーの化学的または物理的特性に１つの蛍光マーカーが定め、定められたナノファイバーに蛍光マーカーで標識を付ける。このような化学的および物理的特性には、それだけには限定されないが、ファイバー直径、生物活性分子、官能基、ファイバーの溶解もしくは分解速度、ナノファイバーを含むポリマーの組成、ファイバーの疎水性もしくは親水性、ナノファイバーを含むポリマーの溶解度、ポリマーの毒性、生物活性分子の毒性、またはそれらの組合せが含まれる。たとえばナノファイバーを特定の蛍光マーカーで標識することにより、ナノファイバー混合物または細胞アレイ中のファイバーの各種の同定が可能となる。ナノファイバーの複数の化学的および／または物理的特性を同定するために、１つのナノファイバーを複数の蛍光マーカーで標識し得る。
【００１９】
本発明の別の態様は、１つまたは複数のナノファイバーを含むナノフィブリル構造体であり、ナノフィブリル構造体とは１つまたは複数のナノファイバーのネットワークによって定義される。一実施形態では、ナノファイバー・ネットワークを基材表面上に堆積させる。ナノファイバーは、様々なポリマーまたはポリマー系から作製し得る。好ましくは、ポリマーまたはポリマー系は細胞毒性がない。一実施形態では、ナノファイバーは本発明の改良ナノファイバーを含む。別の実施形態では、ナノファイバーはポリアミドまたはポリエステルから作製する。さらなる実施形態では、ポリアミドまたはポリエステルはｉｎ  ｖｉｖｏのヒトでの応用例に適している。さらなる実施形態では、ポリエステルはポリ（ε−カプロラクトン）、ポリ乳酸またはポリグリコール酸であり得る。さらなる実施形態では、ポリアミドはナイロン６、ナイロン６６、ナイロン６１０または他の生体適合性ポリアミドであり得る。一実施形態では、フィルムは光学的に透明なポリエステルフィルムである。
【００２０】
一実施形態では、基材はガラスまたはプラスチックを含む。さらなる実施形態では、基材は培養容器の表面である。別の実施形態では、基材はフィルムを含む。フィルムは水溶性または非水溶性であり得る。フィルムは生分解性および／または生体溶解性であり得る。好ましくは、フィルムは細胞毒性がない。好ましい実施形態では、フィルムはポリビニルアルコール・フィルムである。
【００２１】
ナノフィブリル構造体は、単独でまたは層状で利用して細胞または組織培養のためのナノフィブリル構造体の複数層状のアセンブリを形成し得る。一実施形態では、ナノフィブリル構造体はスペーサーを含む。スペーサーは支持構造体として機能し得る。スペーサーは、細胞がナノファイバー・ネットワークに浸透して付着することを可能にするのに十分な隙間をもたらす。スペーサーは水溶性または非水溶性であり得る。スペーサーは多孔性または非多孔性であり得る。スペーサーは生分解性および／または生体溶解性であり得る。好ましくは、スペーサーは生体適合性である。
【００２２】
一実施形態では、スペーサーは第一および第二の表面を含み、スペーサーの第一の表面は基材上に堆積させたナノファイバー・ネットワークの表面と接触しており、スペーサーの第二の表面は、ナノファイバー・ネットワークと基材とがスペーサーの直径、すなわち厚さによって隔てられているように基材表面と接触している。別の実施形態では、スペーサーは第一および第二の表面を含み、スペーサーの第一の表面は第一のナノフィブリル構造体の表面と接触しており、スペーサーの第二の表面は、２つのナノフィブリル構造体がスペーサーの直径、すなわち厚さによって隔てられているように第二のナノフィブリル構造体の表面と接触している。
【００２３】
本発明のナノフィブリル構造体には、創傷修復、人工皮膚の増殖、静脈、動脈、腱、靱帯、軟骨、心臓弁、器官培養、火傷の処置、および骨移植を含めた数多くのｉｎ  ｖｉｖｏおよびｅｘ  ｖｉｖｏでの使用が存在する。一実施形態では、細胞または組織の増殖環境の多様なアレイは、特定の化学的および物理的特性を個々のナノフィブリル構造体の要素を含むナノファイバー・ネットワーク、基材、および／もしくはスペーサー内に設計し、かつ／または次いで個々のナノフィブリル構造体を層状に重ねることによって構築し得る。特定の実施形態では、この環境の特有の性質は、ファイバーの直径および組成の異質性の性質から得ることができる。それだけには限定されないが、質感、しわの多さ、接着性、空隙率、固体性（solidity）、弾性、幾何形状、相互連結性、比表面積、ファイバー直径、ファイバーの溶解性／不溶性、親水性／疎水性、およびファイバー密度を含めた個々のナノファイバー、ナノフィブリル構造体、ならびにナノファイバー・ネットワークの物理的特性および／または特徴は、増殖および／もしくは分化を含めた望ましい細胞活性を促進するナノ環境および／もしくはミクロ環境を構築するために変化かつ／または改変し得る。特定のナノ環境および／またはミクロ環境を、個々のナノフィブリル構造体内または２つ以上のナノフィブリル構造体を含む細胞アレイ内に設計し得る。
【００２４】
それだけには限定されないが、成長因子、分化因子、線維性タンパク質、接着性タンパク質、糖タンパク質、官能基、接着性化合物、非接着性化合物、および標的化分子を含めた、ポリペプチド、脂質、炭水化物、アミノ酸、ヌクレオチド、核酸、ポリヌクレオチド、または多糖類などの特異的な化学的特性および認識モチーフを、増殖および／または分化を含めた１つもしくは複数の選択された細胞活性を促進するために、等方的にまたは勾配として、個々のナノフィブリル構造体のナノファイバー・ネットワーク、基材、および／またはスペーサー内に設計し得る。一部の好ましい成長因子には、ＶＥＧＦ、ＮＧＦ、ＰＤＧＦ−ＡＡ、ＰＤＧＦ−ＢＢ、ＰＤＧＦ−ＡＢ、ＦＧＦｂ、ＦＧＦａ、およびＢＧＦが含まれる。一部の好ましい分化因子には、ニューロトロフィン、コロニー刺激因子、およびトランスフォーミング成長因子が含まれる。アミノ酸、ペプチド、ポリペプチド、およびタンパク質は、それだけには限定されないが、構造タンパク質、酵素、およびペプチドホルモンを含めた任意の大きさおよび複雑さのこのような分子のうち任意の種類のもの、ならびにこのような分子の組合せを含み得る。
【００２５】
本発明はまた、組織の生産方法も対象とする。一実施形態では、２つ以上のナノフィブリル構造体を層状に重ねて複数層状のナノファイバー・アセンブリを形成する。生細胞をファイバー上に堆積させ、堆積させた細胞の増殖、遊走および／または分化を促進する条件下で構造体を培養する。さらなる実施形態では、細胞活性を促進するナノ環境および／またはミクロ環境は、増殖マトリックスの選択された物理的および／または化学的特性を変化かつ／もしくは改変させることによって、個々のマトリックス内に設計し得る。
【００２６】
別の実施形態では、複数の細胞種を個々のナノフィブリル構造体上で、異なる培養条件下で培養する。その後、個々のナノフィブリル構造体のうち２つ以上を層状に重ねて複数層状のナノファイバー・アセンブリを形成し、細胞の増殖および／または分化を含めた望ましい細胞活性を促進する条件下でアセンブリを培養する。さらなる実施形態では、細胞活性を促進するナノ環境および／またはミクロ環境は、ナノフィブリル構造体の選択された物理的および／もしくは化学的特性を変化かつ／もしくは改変させることによって個々のナノフィブリル構造体内に、または望ましいナノ環境もしくはミクロ環境を得るために個々のナノフィブリル構造体を選択的に層状に重ねることによってナノファイバー・アセンブリ内に設計し得る。増殖および／または分化を最適化するために、同種もしくは異種性のファイバーの直径および組成を選択し得る。
【００２７】
本発明の別の態様は、細胞増殖培地である。一実施形態では、細胞増殖培地はナノファイバー・マトリックスを含み、ネットワークのファイバーの直径は約５０ｎｍ〜約１０００ｎｍであり、平均ファイバー間隔は少なくとも約２ミクロンであり、マトリックスの固体性は約３０％であり、外壁を備えた上部および底部があり、外壁の高さは約１０ミクロン〜約１００ｍｍであり、上部および底部の面積は独立して約５ｍｍ２〜約４×１０５ｍｍ２である。別の実施形態では、外壁の高さならびに上部および底部の面積は利用可能な培養器または培養容器の寸法に適合させる。
【００２８】
細胞増殖培地はマトリックス、ネットワーク、マット、シート、またはロールを含み得る。一実施形態では、細胞増殖培地はナノファイバーのネットワークを含む。別の実施形態では、ナノファイバーのネットワークは培養容器内への挿入に適合させる。別の実施形態では、細胞増殖培地を培養容器の内部表面上に堆積させる。
【発明を実施するための最良の形態】
【００２９】
Ｉ．定義
本明細書中で使用する用語「ナノフィブリル構造体」（nanofibrillar stracture）とは、１つまたは複数のナノファイバー（nanofiber）を含む生細胞の増殖のための環境を含む構造体を意味し、構造体は１つまたは複数のナノファイバーのネットワークによって定義される。一部の実施形態では、ナノフィブリル構造体は基材を含み、ナノフィブリル構造体は基材表面上に堆積させた１つまたは複数のナノファイバーのネットワークによって定義されている。ナノフィブリル構造体におけるナノトポグラフィー、ナノファイバー・ネットワークのトポグラフィー、および空間内のナノファイバー・ネットワークのナノファイバーの配置は、単層または複数層状の細胞培養における同型もしくは異型の細胞増殖および／または細胞分化の促進により組織適合性があるｉｎ  ｖｉｔｒｏの生体模倣基層を提供するよう設計されている。ナノフィブリル構造体は、層状に重ねて複数層状のナノファイバー・アセンブリを形成させるか、細胞アレイであるか、または組織構造体であり得る。
【００３０】
本明細書中で使用する用語「ナノファイバー」とは、直径が約１０００ナノメートル以下のポリマーの微細なファイバー（polymer fine fiber）を意味する。ポリマーは、好ましくは細胞毒性がないポリマーである。ポリマーは水溶性または非水溶性であり得る。ポリマーは生分解性および／または生体溶解性であり得る。ポリマーはポリエステルまたはポリアミドであり得る。ポリエステルは、それだけには限定されないが、ポリ乳酸、ポリグリコール酸、ポリ（ε−カプロラクトン）、およびそれらのコポリマーを含めた脂肪族ポリエステルであり得る。ポリアミドはポリカプロラクタム、ナイロン６、ナイロン６６、ナイロン６１２または他のナイロン材料であり得る。
【００３１】
ナノファイバーは、それだけには限定されないが、リゾホスファチジルコリン、ホスファチジルコリン、スフィンゴミエリン、コレステロール、およびそれらの混合物を含めた脂質または親油性分子を含み得る。ナノファイバーは１つまたは複数の生物活性分子を含み得る。好ましくは、生物活性分子のうちの１つはペプチド、ポリペプチド、脂質、炭水化物、多糖、アミノ酸、ヌクレオチド、核酸、ポリヌクレオチド、またはそれらのハイブリッド分子である。ナノファイバーは１つもしくは複数のアルコール、アルデヒド、アミノ、カルボキシ、スルフヒドリルまたは光活性可能な官能基を含み得る。好ましくは、光活性可能な基はカルベンまたはナイトレンである。
【００３２】
ナノファイバーは１つもしくは複数の成長因子および／または分化因子を含み得る。ナノファイバーは１つもしくは複数の成長因子および／または分化因子を放出し得る。放出速度は、ナノファイバーの分解および／または溶解速度によって決定される。
【００３３】
本明細書中で使用する用語「ネットワーク」とは、増殖および培養安定性を促進するように選択されたファイバー間の間隔をもつ相互連結ネットを形成するように制御された空間内における、ナノファイバーの不規則または定方向の分布を意味する。ネットワークは、ファイバー間に、ネットワーク内に孔またはチャネルを形成させるネットワークを含んだ狭い空間をもつ。孔またはチャネルの直径は、厚さを通じて約０．０１ミクロン〜約２５ミクロン、好ましくは約２ミクロン〜約１０ミクロンである。ネットワークは、ナノファイバーの単層、連続したナノファイバーによって形成される単層、複数層のナノファイバー、連続したナノファイバーによって形成される複数層、またはマットを含み得る。ネットワークは不織またはネットであり得る。ネットワークは、単一のナノファイバーの直径程度〜約２０００ｎｍの厚さであり得る。それだけには限定されないが、質感、しわの多さ、接着性、空隙率、固体性、弾性、幾何形状、相互連結性、比表面積、ファイバー直径、ファイバーの溶解性／不溶性、親水性／疎水性、ファイバーの密度、およびファイバーの配向を含めたネットワークの物理的特性は、所望のパラメータに設計し得る。
【００３４】
本明細書中で使用する用語「基材」とは、ナノファイバーまたはナノファイバーのネットワークを堆積させる任意の表面を意味する。基材は、堆積させたナノファイバーのネットワークに構造上の支持を提供する任意の表面であり得る。基材はガラスまたはプラスチックを含み得る。好ましくは、プラスチックは細胞毒性がない。基材はフィルムまたは培養容器であり得る。
【００３５】
基材は水溶性または非水溶性であり得る。水溶性の基材は、好ましくはポリビニルアルコール・フィルムである。基材は多孔性または非多孔性であり得る。基材の空隙率は細胞の通過性によって決定される。細胞は、多孔性基材に浸透することができるが、非多孔性基材に浸透することができない。好ましくは、多孔性基材中の孔の直径は約２μｍ〜約１０μｍである。基材は生分解性および／または生体溶解性であり得る。好ましくは、基材は生体適合性である。
【００３６】
基材は１つまたは複数の生物活性分子を含み得る。好ましくは、生物活性分子のうちの１つはペプチド、ポリペプチド、脂質、炭水化物、多糖、アミノ酸、ヌクレオチド、核酸、ポリヌクレオチド、またはそれらのハイブリッド分子である。基材は１つもしくは複数のアルコール、アルデヒド、アミノ、カルボキシ、スルフヒドリルまたは光活性可能な官能基を含み得る。好ましくは、光活性可能な基はカルベンまたはナイトレンである。基材は１つもしくは複数の成長因子および／または分化因子を含み得る。基材は１つもしくは複数の成長因子および／または分化因子を放出し得る。放出速度は、基材の溶解または分解速度によって決定される。
【００３７】
本明細書中で使用する用語「スペーサー」とは、ナノファイバーもしくはナノファイバー・ネットワークを基材表面から、または第一のナノフィブリル構造体の表面を第二のナノフィブリル構造体の表面から隔てる層を意味し、構造体がスペーサーの直径、すなわち厚さによって隔てられているようになっている。スペーサーはポリマー微細なファイバーまたはフィルムを含み得る。好ましくは、フィルムの厚さは約１０ミクロン〜約５０ミクロンである。スペーサーはセルロース、デンプン、ポリアミド、ポリエステル、またはポリテトラフルオロエチレンを含めたポリマーを含み得る。微細なファイバーはミクロファイバーを含み得る。ミクロファイバーとは、直径が約１．０μｍ〜約１０μｍのポリマーの微細なファイバーである。ミクロファイバーは不織またはネットであり得る。
【００３８】
スペーサーは水溶性または非水溶性であり得る。スペーサーは多孔性または非多孔性であり得る。スペーサーの空隙率は細胞の通過性によって決定される。細胞は、多孔性スペーサーに浸透することができるが、非多孔性スペーサーに浸透することができない。スペーサーは生分解性および／または生体溶解性であり得る。好ましくは、スペーサーは生体適合性である。
【００３９】
スペーサーは１つまたは複数の生物活性分子を含み得る。好ましくは、生物活性分子のうちの１つはペプチド、ポリペプチド、脂質、炭水化物、ヌクレオチド、核酸、ポリヌクレオチド、多糖、アミノ酸、またはそれらのハイブリッド分子である。スペーサーは１つもしくは複数のアルコール、アルデヒド、アミノ、カルボキシ、スルフヒドリルまたは光活性可能な官能基を含み得る。好ましくは、光活性可能な基はカルベンまたはナイトレンである。スペーサーは１つもしくは複数の成長因子および／または分化因子を含み得る。スペーサーは１つもしくは複数の成長因子および／または分化因子を放出し得る。放出速度は、スペーサーの溶解または分解速度によって決定される。
【００４０】
本明細書中で使用する用語「生物活性分子」とは、細胞または組織に影響を与える分子を意味する。この用語には、ヒトまたは獣医学用の治療剤、栄養補助剤、ビタミン、塩、電解質、アミノ酸、ペプチド、ポリペプチド、タンパク質、炭水化物、脂質、多糖類、核酸、ヌクレオチド、ポリヌクレオチド、糖タンパク質、リポタンパク質、糖脂質、グリコサミノグリカン、プロテオグリカン、成長因子、分化因子、ホルモン、神経伝達物質、フェロモン、ケイロン、プロスタグランジン、免疫グロブリン、モノカインおよび他のサイトカイン、湿潤剤、鉱物、電気反応性および磁気反応性の物質、光感受性物質、抗酸化剤、細胞エネルギー源として代謝され得る分子、抗原、ならびに細胞応答ままたは生理的応答を引き起こすことができる任意の分子が含まれる。分子の任意の組合せ、ならびにこれら分子の作用剤または拮抗剤を使用することができる。グリコサミノグリカンには、糖タンパク質、プロテオグリカン、およびヒアルロナンが含まれる。多糖類には、セルロース、デンプン、アルギン酸、キトサン、またはヒアルロナンが含まれる。サイトカインには、それだけには限定されないが、カルジオトロフィン、間質細胞由来因子、マクロファージ由来ケモカイン（ＭＤＣ）、黒色腫増殖刺激活性（ＭＧＳＡ）、マクロファージ炎症性タンパク質１α（ＭＩＰ−１α）、２、３α、３β、４および５、インターロイキン（ＩＬ）１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、ＩＬ−１３、ＴＮＦ−α、ならびにＴＮＦ−βが含まれる。本発明に有用な免疫グロブリンには、それだけには限定されないが、ＩｇＧ、ＩｇＡ、ＩｇＭ、ＩｇＤ、ＩｇＥ、およびそれらの混合物が含まれる。アミノ酸、ペプチド、ポリペプチド、およびタンパク質には、任意の大きさおよび複雑さのそのような分子のうち任意の種類のもの、ならびにそのような分子の組合せが含まれ得る。例には、それだけには限定されないが、構造タンパク質、酵素、およびペプチドホルモンが含まれる。
【００４１】
また、生物活性分子という用語には、線維性タンパク質、接着性タンパク質、接着性化合物、非接着性化合物、および標的化化合物も含まれる。線維性タンパク質にはコラーゲンおよびエラスチンが含まれる。接着性／非接着性化合物にはフィブロネクチン、ラミニン、トロンボスポンジンおよびテネイシンＣが含まれる。接着性タンパク質には、アクチン、フィブリン、フィブリノーゲン、フィブロネクチン、ビトロネクチン、ラミニン、カドヘリン、セレクチン、細胞内接着性分子１、２、および３、ならびに、それだけには限定されないがα５β１、α６β１、α７β１、α１β２、α２β３、およびα６β４などのインテグリンを含めた細胞−マトリックス接着性受容体が含まれる。
【００４２】
また、生物活性分子という用語には、レプチン、白血病阻害因子（ＬＩＦ）、ＲＧＤペプチド、腫瘍壊死因子αおよびβ、エンドスタチン、アンジオスタチン、トロンボスポンジン、骨原性タンパク質−１、骨形態形成（bone morphogenic）タンパク質２および７、オステオネクチン、ソマトメジン様ペプチド、オステオカルシン、インターフェロンα、インターフェロンαＡ、インターフェロンβ、インターフェロンγ、インターフェロン１α、ならびにインターロイキン２、３、４、５、６、７、８、９、１０、１１、１２、１３、１５、１６、１７および１８も含まれる。
【００４３】
本明細書中で使用する用語「成長因子」とは、細胞または組織の増殖を促進する生物活性分子を意味する。本発明に有用な成長因子には、それだけには限定されないが、トランスフォーミング成長因子−α．（ＴＧＦ−α）、トランスフォーミング成長因子−β．（ＴＧＦ−β）；ＡＡ、ＡＢおよびＢＢアイソフォームを含めた血小板由来（platelet-derived）成長因子（ＰＤＧＦ）；ＦＧＦ酸性アイソフォーム１および２、ＦＧＦ塩基性形態２、ならびにＦＧＦ４、８、９および１０を含めた線維芽細胞（fibroblast）成長因子（ＦＧＦ）；ＮＧＦ２．５、ＮＧＦ７．０およびβＮＧＦならびにニューロトロフィンを含めた神経成長因子（ＮＧＦ）；脳由来神経栄養性因子、軟骨由来因子、骨成長因子（ＢＧＦ）、塩基性線維芽細胞成長因子、インスリン様成長因子（ＩＧＦ）、血管内皮（vascular endothelial）成長因子（ＶＥＧＦ）、ＥＧ−ＶＥＧＦ、ＶＥＧＦ関連タンパク質、Ｂｖ８、ＶＥＧＦ−Ｅ、顆粒球コロニー刺激因子（Ｇ−ＣＳＦ）、インスリン様成長因子（ＩＧＦ）ＩおよびＩＩ、肝細胞成長因子、グリア神経栄養性成長因子（ＧＤＮＦ）、幹細胞因子（ＳＣＦ）、ケラチノサイト成長因子（ＫＧＦ）；ＴＧＦα、β、β１、β２、およびβ３を含めたトランスフォーミング成長因子（ＴＧＦ）；骨格成長因子、骨基質由来成長因子、骨由来成長因子、ならびにそれらの混合物が含まれる。一部の成長因子は、細胞または組織の分化も促進し得る。たとえば、ＴＧＦは細胞または組織の増殖および／または分化を促進し得る。一部の好ましい成長因子には、ＶＥＧＦ、ＮＧＦ、ＰＤＧＦ−ＡＡ、ＰＤＧＦ−ＢＢ、ＰＤＧＦ−ＡＢ、ＦＧＦｂ、ＦＧＦａ、およびＢＧＦが含まれる。
【００４４】
本明細書中で使用する用語「分化因子」とは、細胞の分化を促進する生物活性分子を意味する。この用語には、それだけには限定されないが、ニューロトロフィン、コロニー刺激因子（ＣＳＦ）、またはトランスフォーミング成長因子が含まれる。ＣＳＦには、顆粒球−ＣＳＦ、マクロファージ−ＣＳＦ、顆粒球−マクロファージ−ＣＳＦ、エリスロポエチン、およびＩＬ−３が含まれる。一部の分化因子は、細胞または組織の増殖も促進し得る。たとえば、ＴＧＦおよびＩＬ−３は細胞の分化および／または増殖を促進し得る。
【００４５】
本明細書中で使用する用語「接着性化合物」とは、細胞の、接着性化合物を含むファイバー表面への付着を促進する生物活性分子を意味する。接着性化合物の例には、それだけには限定されないが、フィブロネクチン、ビトロネクチン、およびラミニンが含まれる。
【００４６】
本明細書中で使用する用語「非接着性化合物」とは、細胞の、非接着性化合物を含むファイバーからの剥離を促進する生物活性分子を意味する。非接着性化合物の例には、それだけには限定されないが、トロンボスポンジンおよびテネイシンＣが含まれる。
【００４７】
本明細書中で使用する用語「標的化化合物」とは、細胞の標的化化合物を含むファイバーへの招集および／または付着を誘発させるシグナル伝達分子として機能する生物活性分子を意味する。標的化化合物およびそれら同族受容体の例には、フィブロネクチンおよびインテグリン由来のＲＧＤペプチドを含めた付着ペプチド；ＥＧＦおよびＥＧＦ受容体を含めた成長因子；ならびにインスリンおよびインスリン受容体を含めたホルモンが含まれる。
【００４８】
本明細書中で使用する用語「脂質」とは、水に不溶性であるが、無極性有機溶媒に溶ける傾向にある有機分子を意味する。この用語には、それだけには限定されないが、植物および動物性トリグリセリド、ステロール、ならびにリゾホスファチジルコリン、ホスファチジルコリン、スフィンゴミエリン、およびコレステロールを含めたホスファチジルコリン物質を含めた親油性分子が含まれる。
【００４９】
本明細書中で使用する語句「挿入に適合させた」とは、培養容器の寸法で使用するために、またはそれに合わせて製造もしくは作製した、あるいは培養容器の寸法で使用するために、またはそれに合わせてサイズ変更したことを意味し、たとえば、シート、ロール、もしくはマットを切って培養容器への挿入に適した大きさにすること、またはそのような小片を切り出すことが含まれる。
【００５０】
本明細書中で使用する用語「培養容器」とは、細胞または組織を培養するための培地を保持する容器を意味する。培養容器はガラスまたはプラスチックであり得る。好ましくは、プラスチックは細胞毒性がない。培養容器という用語には、それだけには限定されないが、単一および複数ウェル培養プレート、チャンバまたは複数チャンバを備えた培養スライド、カバーガラス、カップ、フラスコ、チューブ、ボトル、ローラーボトル、スピナーボトル、灌流チャンバ、バイオリアクター、ならびに発酵槽が含まれる。
【００５１】
本明細書中で使用する用語「マット」とは、密に織り合わされた、もつれたまたは接着したナノファイバーの塊である。マット内のナノファイバーの分布は不規則または定方向であり得る。マットは不織またはネットであり得る。マットは基材上に堆積させても、させなくてもよい。マットの厚さは約１００〜約１０００ｎｍである。
【００５２】
ＩＩ．本発明を実施するための形態
Ａ．改良ナノファイバー
本発明の一態様は、脂質を含む改良ナノファイバーを提供する。ナノファイバーの直径は、好ましくは約１０００ｎｍ未満である。一実施形態では、ナノファイバーの直径は約５０〜約１０００ナノメートルである。改良ナノファイバーは、細胞培養および組織工学を含めた様々な応用例において有用である。
【００５３】
ｉ．ポリマーおよびポリマー系
改良ナノファイバーは、好ましくは細胞毒性がないポリマーを含む。ポリマーは水溶性または非水溶性であり得る。ポリマーは生分解性および／または生体溶解性であり得る。ポリマーは、第一のポリマーおよび高温で調整または処理する第二の異なるポリマー（ポリマー種、分子量まはた物理的特性が異なる）を含み得る。
【００５４】
ポリマー混合物を反応させて単一の化学種を形成するか、または焼なまし工程によって物理的に混合して混合組成物とすることができる。焼なましには、結晶化度、応力緩和または配向などの物理的変化を伴う。好ましい材料は、示差走査熱量計分析により単一の高分子材料が示されるように、化学反応により単一の高分子種にする。このような材料は、好ましい添加材料と混合した場合、高温度、高湿度および困難な操作条件に面した際に疎油性、疎水性または他の関連する安定性の向上をもたらす添加剤表面コーティングをナノファイバー上に形成することができる。この材料クラスの微細なファイバーの直径は約１０００ｎｍ〜約５ナノメートル未満であることができる。このようなファイバーは、添加材料の個別の層、あるいはポリマー表面中に部分的に溶かしたもしくは合金した、または両方を行った添加材料の外側コーティングを含む、滑らかな表面を有することができる。混合高分子系で用いる好ましい材料には、ナイロン６；ナイロン６６；ナイロン６−１０；ナイロン（６−６６−６１０）コポリマーおよび他の直鎖状の一般に脂肪族であるナイロン組成物が含まれる。好ましいナイロンコポリマー樹脂（ＳＶＰ−６５１）を、末端基滴定によって分子量について分析した。（Ｊ．Ｅ．ＷａｌｚおよびＧ．Ｂ．Ｔａｙｌｏｒ、ｄｅｔｅｒｍｉｎａｔｉｏｎ  ｏｆ  ｔｈｅ  ｍｏｌｅｃｕｌａｒ  ｗｅｉｇｈｔ  ｏｆ  ｎｙｌｏｎ、Ａｎａｌ．Ｃｈｅｍ．第１９巻、第７号、４４８〜４５０頁（１９４７））。数平均分子量（Ｗｎ）は２１，５００〜２４，８００であった。組成は、三成分のナイロン、すなわちナイロン６が約４５％、ナイロン６６が約２０％およびナイロン６１０が約２５％の融解温度の相図によって推定した。（２８６頁、Ｎｙｌｏｎ  Ｐｌａｓｔｉｃｓ  Ｈａｎｄｇｏｏｋ、Ｍｅｌｖｉｎ  Ｋｏｈａｎ編、Ｈａｎｓｅｒ  Ｐｕｂｌｉｓｈｅｒ、Ｎｅｗ  Ｙｏｒｋ（１９９５））。
【００５５】
報告されたＳＶＰ６５１樹脂の物理的特性は以下のとおりである。
【表１】
2007510820.tif 000003
【００５６】
８７〜９９．９％以上の加水分解度を有するポリビニルアルコールをこのようなポリマー系で使用することができる。好ましくは、これらは架橋結合されており、最も好ましくは、これらは架橋結合されており、かつ相当量の疎油性および疎水性の添加材料と混合されている。
【００５７】
ポリマーは、ファイバーの寿命または操作特性を向上させるために添加組成物と混合してもよい、単一の高分子材料であり得る。本発明のこの態様に有用な好ましいポリマーには、ナイロンポリマー、塩化ポリビニリデンポリマー、フッ化ポリビニリデンポリマー、ポリビニルアルコールポリマー、ならびに、特に、疎油性および疎水性の強い添加剤と混合した場合に、微細なファイバー表面上のコーティング中に添加材料が配合されたミクロファイバーまたはナノファイバーをもたらすことができる、記載した材料が含まれる。ここでも、類似したナイロンの混合物、類似したポリ塩化ビニルポリマー、塩化ポリビニリデンポリマーの混合物などの、類似したポリマーの混合物が本発明に有用である。さらに、高分子混合物または異なるポリマーの合金も本発明に企図される。この観点から、適合性のあるポリマー混合物が、本発明のナノファイバーまたはミクロファイバー材料の形成に有用である。
【００５８】
添加組成物は有機または無機、金属または非金属であり得る。一実施形態では、ポリマー溶液は約０．２５％〜約７０％ｗ／ｗの添加組成物を含む。さらなる実施形態では、添加組成物は生物活性分子である。別のさらなる実施形態では、添加組成物はセラミックである。添加組成物は、顕微鏡観察用にファイバー固有の蛍光を増大または低減させる光学的添加剤であり得る。一実施形態では、光学的添加剤は量子ドットである。別の実施形態では、光学的添加剤は、シグナル対雑音比を高めることによってファイバーの蛍光バックグラウンドを最小限にする。光学的添加剤の例には、それだけには限定されないが、量子ドットまたはＦｌｕｏｒｏｂｌｏｋ（商標）（Ｂｅｃｔｉｎ  Ｄｉｃｋｉｎｓｏｎ、Ｆｒａｎｋｌｉｎ  Ｌａｋｅｓ，ＮＪ）が含まれる。
【００５９】
本発明の高分子組成物で使用することができるポリマー材料には、ポリオレフィン、ポリアセタール、ポリアミド、ポリエステル、セルロースエーテルおよびエステル、ポリアルキレンスルフィド、酸化ポリアリーレン、ポリスルホン、改質ポリスルホンポリマー、ならびにそれらの混合物などの、付加ポリマーおよび縮合ポリマー材料がどちらも含まれる。これらの一般的なクラスの範囲にある好ましい材料には、ポリエチレン、ポリ（ε−カプロラクトン）、ポリ乳酸、ポリグリコール酸、ポリプロピレン、ポリ（塩化ビニル）、ポリメチルメタクリル酸（および他のアクリル樹脂）、ポリスチレン、およびそれらのコポリマー（ＡＢＡ型ブロック・コポリマーを含む）、ポリ（フッ化ビニリデン）、ポリ（塩化ビニリデン）、様々な加水分解度（８７％〜９９．５％）の、架橋結合されている型および架橋結合されていない型のポリビニルアルコールが含まれる。好ましい付加ポリマーはガラス質の傾向がある（室温より高いＴｇ）。これはポリ塩化ビニルおよびポリメチルメタクリル酸、ポリスチレンポリマー組成物もしくは合金の場合にそうであり、またはフッ化ポリビニリデンおよびポリビニルアルコール材料については結晶化度が低い。
【００６０】
ポリ（ε−カプロラクトン）、ポリ乳酸、ポリグリコール酸などの脂肪族ポリエステル、およびそれらのコポリマーは生分解性かつ生体適合性であり、外科縫合糸および一部の埋め込み型装置などの特定のヒト臨床応用において食品薬品局（ＦＤＡ）に許可された数少ない合成ポリマーの一部である。一実施形態では、ナノファイバーはｉｎ  ｖｉｖｏのヒトでの応用例に適した脂肪族ポリエステルから作製する。好ましくは、ポリエステルはポリ（ε−カプロラクトン）、ポリ乳酸またはポリグリコール酸である。一実施形態では、ナノファイバーは、クロロホルム中に少なくとも約１０％のポリ（ε−カプロラクトン）ｗ／ｗを含むポリマー溶液から作製する。別の実施形態では、ナノファイバーは、クロロホルム中に少なくとも約１５％のポリ（ε−カプロラクトン）ｗ／ｗを含むポリマー溶液から作製する。
【００６１】
ポリアミド縮合ポリマーの一クラスはナイロン材料である。用語「ナイロン」とは、すべての長鎖合成ポリアミドの一般的な名称である。典型的には、ナイロンの学名はナイロン−６，６のように一連の数字を含み、これは、出発物質がＣ６のジアミンおよびＣ６の二価酸であることを示す（１桁目がＣ６ジアミンを示し、２桁目がＣ６ジカルボン酸化合物を示す）。別のナイロンは、少量の水の存在下でε−カプロラクタムを重縮合させることによって作製することができる。この反応では、直鎖状ポリアミドであるナイロン−６が形成される（ε−アミノカプロン酸とも呼ばれる環状ラクタムから作製する）。さらに、ナイロンコポリマーも企図される。コポリマーは、様々なジアミン化合物、様々な二価酸化合物および様々な環状ラクタム構造体を反応混合物中で混合し、その後、ポリアミド構造体中で不規則に配置した単量体材料と共にナイロンを形成することによって作製することができる。たとえば、ナイロン６，６−６，１０材料は、ヘキサメチレンジアミンならびにＣ６およびＣ１０の二価酸の混合物から製造したナイロンである。ナイロン６−６，６−６，１０は、ε−アミノカプロン酸、ヘキサメチレンジアミンならびにＣ６およびＣ１０の二価酸の混合物の材料の共重合によって製造したナイロンである。
【００６２】
ブロック・コポリマーも本発明の工程に有用である。このようなコポリマーでは、溶媒膨張剤の選択が重要である。選択された溶媒は、どちらのブロックもその溶媒に可溶性のあるものである。一例は、塩化メチレン溶媒中のＡＢＡ（スチレン−ＥＰ−スチレン）またはＡＢ（スチレン−ＥＰ）ポリマーである。一方の成分がその溶媒に不溶性である場合、ゲルが形成される。このようなブロック・コポリマーの例は、スチレン／ブタジエンおよびスチレン／水素化ブタジエン（エチレンプロピレン）を含めたＫｒａｔｏｎ（登録商標）型のＡＢおよびＡＢＡブロック・ポリマー、Ｐｅｂａｘ（登録商標）型のε−カプロラクタム／酸化エチレン、Ｓｙｍｐａｔｅｘ（登録商標）ポリエステル／酸化エチレン、ならびに酸化エチレンおよびイソシアネートのポリウレタンである。
【００６３】
フッ化ポリビニリデン、シンジオタクチック・ポリスチレン、フッ化ビニリデンとヘキサフルオロプロピレンとのコポリマー、ポリビニルアルコール、ポリ酢酸ビニル、ポリ（アクリロニトリル）およびアクリル酸とメタクリレートとのそのコポリマーなどの非結晶質付加ポリマー、ポリスチレン、ポリ（塩化ビニル）およびその様々なコポリマー、ポリ（メチルメタクリレート）およびその様々なコポリマーなどの付加ポリマーは、低い圧力および温度で可溶性であるので比較的容易に溶液紡糸することができる。しかし、ポリエチレンおよびポリプロピレンなどの結晶性の高いポリマーは、溶液紡糸する場合は高温度、高圧力の溶媒を必要とする。したがって、ポリエチレンおよびポリプロピレンの溶液紡糸は非常に困難である。静電溶液紡糸はナノファイバーおよびミクロファイバーを作製する一方法である。
【００６４】
本発明者らはまた、ポリマーの混合物、合金様式（alloy format）または架橋結合された化学結合した構造体中に２つ以上の高分子材料を含む高分子組成物を形成することに相当な利点があることを発見した。本発明者らは、このようなポリマー組成により、ポリマー鎖の柔軟性または鎖の可動性の向上、全体的な分子量の増加、および高分子材料のネットワークの形成による補強の提供などのポリマー属性の変化によって物理的特性が向上すると考える。
【００６５】
この概念の一実施形態では、有益な特性のために２つの関連するポリマー材料を混合することができる。たとえば、高分子量のポリ塩化ビニルを低分子量のポリ塩化ビニルと混合することができる。同様に、高分子量のナイロン材料を低分子量のナイロン材料と混合することができる。さらに、一般に高分子の部類の異なる種を混合することができる。たとえば、高分子量のスチレン材料を低分子量の耐衝撃性ポリスチレンと混合することができる。ナイロン−６材料をナイロン−６；６，６；６，１０コポリマーなどのナイロンコポリマーと混合することができる。さらに、８７％加水分解されたポリビニルアルコールなどの加水分解度が低いポリビニルアルコールを、９８〜９９．９％以上の加水分解度を有する完全にまたは過剰に加水分解されたポリビニルアルコールと混合することができる。これらの材料すべての混合物を、適切な架橋結合機構を用いて架橋結合させることができる。ナイロンは、アミド結合中の窒素原子と反応性がある架橋結合剤を用いて架橋結合させることができる。ポリビニルアルコール材料は、ホルムアルデヒドなどのモノアルデヒド、尿素、メラミン−ホルムアルデヒド樹脂およびその類似体、ホウ酸ならびに他の無機化合物、ジアルデヒド、二価酸、ウレタン、エポキシおよび他の既知の架橋結合剤などのヒドロキシル反応性の材料を用いて架橋結合させることができる。架橋結合技術は良く知られているかつ理解されている現象であり、架橋剤が反応してポリマー鎖間に共有結合を形成して分子量、耐化学性、全体的な強度および機械的崩壊を実質的に向上させる。
【００６６】
電界紡糸により直径が異なり得る、典型的には約５ｎｍ〜約１０００ｎｍ異なり得るナノファイバーの集団が生じる。本発明の好ましい様式は、ポリマーの電界紡糸により、添加組成物を含まないポリマー溶液から電界紡糸したナノファイバーの集団と比較して、細いファイバーの数が多いまたは割合が高いナノファイバーの集団が生成されるように、ポリマーの充填性に影響を与える添加組成物と組み合わせた高分子材料を含む。一実施形態では、ポリマー溶液は約０．２５％〜約１５％ｗ／ｗの添加組成物を含む。別の実施形態では、ポリマー溶液は約１％〜約１０％ｗ／ｗの添加組成物を含む。
【００６７】
細いファイバーの直径は好ましくは約５ｎｍ〜約６００ｎｍである。一実施形態では、細いファイバーの直径は約５０ｎｍ〜約４００ｎｍである。別の実施形態では、細いファイバーの直径は約３００ｎｍである。別の実施形態では、細いファイバーの直径は約５ｎｍ〜約２００ｎｍである。別の実施形態では、細いファイバーの直径は約５ｎｍ〜約１００ｎｍである。別の実施形態では、細いファイバーの直径は約５ｎｍ〜約５０ｎｍである。
【００６８】
直径のより小さいナノファイバーは、ナノファイバーと細胞との間の多点付着を促進する表面を提供し、これはｉｎ  ｖｉｖｏにおける細胞外基質への細胞付着の特徴である。好ましくは、ナノファイバーを含む脂質の集団の少なくとも約２５％が細いファイバーである。一実施形態では、ナノファイバーを含む脂質の集団の少なくとも約３０％が細いファイバーである。別の実施形態では、ナノファイバーを含む多分散複数脂質の少なくとも約４０％が細いファイバーである。別の実施形態では、ナノファイバーを含む多分散複数脂質の少なくとも約５０％が細いファイバーである。別の実施形態では、ナノファイバーを含む多分散複数脂質の少なくとも約６０％が細いファイバーである。別の実施形態では、ナノファイバーを含む多分散複数脂質のが少なくとも約７０％が細いファイバーである。
【００６９】
好ましくは、添加組成物は細胞毒性がない。一実施形態では、ポリマーの充填性に影響を与える添加組成物は生物活性分子である。生物活性分子は脂質であり得る。好ましくは、脂質はリゾホスファチジルコリン、ホスファチジルコリン、スフィンゴミエリン、コレステロール、およびそれらの混合物である。
【００７０】
添加組成物は、遊走またはナノファイバーへの細胞付着を含めた細胞の活性に影響を与えても与えなくてもよい。一実施形態では、添加組成物を含むナノファイバーは細胞の活性に影響を与えない。好ましくは、添加組成物は１つまたは複数の生物活性分子を含む。１つまたは複数の生物活性分子は脂質であり得る。好ましくは、脂質はコレステロールである。別の実施形態では、添加組成物を含むナノファイバーは細胞の活性に影響を与えうる。そのようなナノファイバーは、細胞遊走を誘発するか、または細胞のナノファイバーへの付着を高め得る。好ましくは、添加組成物は１つまたは複数の生物活性分子を含む。１つまたは複数の生物活性分子は脂質であり得る。一実施形態では、脂質はリゾホスファチジルコリン、ホスファチジルコリン、スフィンゴミエリン、またはそれらの混合物である。別の実施形態では、添加組成物はコレステロールならびに成長因子、分化因子、および／または接着性タンパク質を含めた細胞の活性に影響を与える１つもしくは複数の生物活性分子を含む。
【００７１】
ポリマーまたはポリマー系は、それだけには限定されないが、脂質または親油性分子、線維性タンパク質、接着性タンパク質、成長因子、および分化因子を含めた１つもしくは複数の生物活性分子を含み得る。好ましくは、少なくとも生物活性分子のうちの１つは脂質を含む。一実施形態では、脂質分子は、細胞のファイバーへの招集および付着を誘発させるシグナル伝達分子として機能し得る。脂質分子はまた、細胞の増殖または分化も引き起こし得る。細胞の誘導された遊走および密着を促進する、脂質などの生物活性分子を含むナノファイバーは、創傷修復、人工皮膚の増殖、静脈、動脈、腱、靱帯、軟骨、心臓弁、器官培養、火傷の処置、および骨移植を含めた応用例にｉｎ  ｖｉｖｏまたはｅｘ  ｖｉｖｏで使用し得る。好ましくは、脂質はリゾホスファチジルコリン、ホスファチジルコリン、スフィンゴミエリン、またはそれらの混合物である。
【００７２】
好ましくは、生物活性分子の１つもしくは複数は成長因子、分化因子、線維性タンパク質、および／または接着性タンパク質である。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。好ましくは、分化因子はニューロトロフィン、ＣＳＦ、またはＴＧＦである。
【００７３】
本発明のポリマー系は、セルロース系、ポリビニル、ポリエステル、ポリスチレン、またはポリアミド基材と接触させた際に、基材にしっかりと結合し、かつ機械的応力に関連する離層作用に耐えることができるように、十分な強度で基材に接着するという接着の特徴を有する。本発明のナノファイバーは、筋肉および腱を含めた三次元の機能的な組織を構築するために使用し得る。このような様式では、ポリマー材料は、たとえば筋肉または腱の収縮に関連する機械的応力を受けている間、基材に付着したままでなければならない。ナノファイバーの基材への接着性は、ファイバーを基材と接触させる際、または熱もしくは圧力を用いて基材上のファイバーを処理したあとの、ファイバー形成の溶媒効果から生じることができる。しかし、水素結合などの特定の化学的相互作用、Ｔｇより高いまたは低い温度で起こるポリマーと基材との接触、および添加剤を含めたポリマーの配合などのポリマー特徴が、接着性の決定に重要な役割を果たしていると考えられる。接着時に溶媒または蒸気で可塑化したポリマーは、接着性が増大していることができる。
【００７４】
ｉｉ．官能化された表面
官能基をナノファイバーの外部表面に取り込ませ得る。これらの官能化された表面は、ペプチド、ポリペプチド、脂質、炭水化物、多糖、アミノ酸、ヌクレオチド、核酸、ポリヌクレオチド、または他の生物活性分子をナノファイバーの表面に結合させるために反応させ得る。一実施形態では、１つまたは複数の生物活性分子を結合するためにナノファイバーの官能化された表面を反応させる。好ましくは、生物活性分子の１つもしくは複数は成長因子、分化因子、接着性タンパク質、または接着性タンパク質由来の生物活性ペプチドである。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。好ましくは、分化因子はニューロトロフィン、ＣＳＦ、またはＴＧＦである。好ましくは、生物活性ペプチドはＲＧＤペプチドである。
【００７５】
一実施形態では、プラズマ堆積によって官能基をナノファイバーの外部表面に堆積させる。プラズマ堆積は、ナノファイバーの表面において局所的プラズマを生じさせる。その後、処理した表面をアリルアミンおよび／またはアリルアルコールなどの気体分子と反応チャンバ内で反応させる。別の実施形態では、電界紡糸工程の間に官能基をナノファイバーの表面上に導入する。ドデシルアミン、ドデシルアルデヒド、ドデシルチオール、またはドデシルアルコールをポリマー溶液に加え得る。その後、ポリマー溶液をナノファイバーへと電界紡糸し、ここで、それぞれ加えたアミン、アルデヒド、スルフヒドリル、またはアルコール部分の一部がナノファイバーの外部表面に曝される。
【００７６】
ｉｉｉ．蛍光マーカー
ナノファイバーは蛍光マーカーを含み得る。蛍光マーカーにより、たとえば、ナノファイバーの可視化、ナノファイバー混合物中の特定のナノファイバーの同定、ナノファイバーの化学的または物理的特性の同定、分解されて最初の埋め込み部位から遠位の他の領域に移送されることができる組織の工学操作に有用な複数層状のアセンブリを含めた、ナノファイバーを含む埋め込み型ナノファイバーおよび／もしくは構造体の分解ならびに／または再分布の評価が可能となる。蛍光マーカーは光退色可能（photobleachable）であっても光退色可能でなくてもよい。蛍光マーカーはｐＨ感受性またはｐＨ非感受性であってもよい。好ましくは、蛍光マーカーは細胞毒性がない。
【００７７】
蛍光マーカーは、それだけには限定されないが、Ｔｅｘａｓ  Ｒｅｄ（登録商標）、ＢＩＯＤＩＰＹ（登録商標）、Ｏｒｅｇｏｎ  Ｇｒｅｅｎ（登録商標）、Ａｌｅｘａ  Ｆｌｕｏｒ（登録商標）、フルオレセイン、Ｃａｓｃａｄｅ  Ｂｌｕｅ（登録商標）、Ｄａｐｏｘｙｌ（登録商標）、クマリン、ローダミン、Ｎ−メチル−４−ヒドラジン−７−ニトロベンゾフラザン、ダンシルエチレンジアミン、ダンシルカダベリン、ダンシルヒドラジン、またはそれらの混合物を含めた、有機色素フルオロフォアを含み得る。これらおよび他の適切な有機色素フルオロフォアに関するさらなる情報はｗｗｗ−ｐｒｏｂｅｓ−ｃｏｍ（Ｍｏｌｅｃｕｌａｒ  Ｐｒｏｂｅｓ、Ｅｕｇｅｎｅ，ＯＲ）に見つかり得る。一実施形態では、ナノファイバー電界紡糸の前にフルオロフォアをポリマーに加える。別の実施形態では、ナノファイバーの表面に取り込ませた官能基によってフルオロフォアをナノファイバーにコンジュゲートさせる。別の実施形態では、フルオロフォアをナノファイバーに付着した生物活性分子にコンジュゲートさせる。
【００７８】
蛍光マーカーはコロイド状無機半導体ナノ結晶を含み得る。一実施形態では、ナノ結晶はＣｄＳｅ核およびＺｎＳキャップを含む。別の実施形態では、ナノ結晶は量子ドットを含む。ナノ結晶および量子ドットに関するさらなる情報は、ｗｗｗ−ｅｖｉｄｅｎｔｔｅｃｈ−ｃｏｍおよびｗｗｗ−ｑｕａｎｔｕｍｄｏｔｓ−ｃｏｍに見つかり得る。ナノ結晶の吸収スペクトルは、紫外から可視スペクトル中のカットオフまで伸びる幅広スペクトルであり得る。発光スペクトルは、選択されたナノ結晶の粒子径に特徴的な波長を中心とする狭小スペクトル、好ましくは最大半減で全幅２０〜４０ｎｍである。好ましくは、ナノ結晶は光化学的に安定であり、かつおよび／または細胞毒性がない。
【００７９】
蛍光マーカーを用いてナノファイバーの化学的および／または物理的特性を同定し得る。一実施形態では、１つのナノファイバーの化学的または物理的特性に１つの蛍光マーカーが定められ、定められたナノファイバーに蛍光マーカーで標識を付ける。このような化学的および物理的特性には、それだけには限定されないが、ファイバー直径、生物活性分子、官能基、ファイバーの溶解もしくは分解速度、ナノファイバーを含むポリマーの組成、ファイバーの疎水性もしくは親水性；ナノファイバーを含むポリマーの溶解度、ポリマーの毒性、生物活性分子の毒性、またはそれらの組合せが含まれる。一実施形態では、生物活性分子は成長因子、分化因子、接着性分子、またはそれらの混合物である。たとえばナノファイバーを特定の蛍光マーカーで標識することにより、ナノファイバー混合物または細胞アレイ中のファイバーの各種の同定が可能となる。ナノファイバーの複数の化学的および／または物理的特性を同定するために、１つのナノファイバーを複数の蛍光マーカーで標識し得る。
【００８０】
蛍光マーカーは、生化学的環境の変化を決定するために生物活性蛍光プローブを含み得る。一実施形態では、ナノファイバーは、マーカーの蛍光または蛍光強度がイオン濃度に依存する蛍光マーカーを含み得る。このようなイオン感受性要素は、ｐＨおよびカルシウム、ナトリウム、またはリン酸の流動を含めたイオン濃度の変化の検出に有用である。一実施形態では、蛍光マーカーはＳＮＡＲＦ、ＳＮＡＦＬ、カルシウムグリーン、またはそれらの混合物を含む。別の実施形態では、ナノファイバーは、他の分子との複合体形成によってその蛍光特性を変化させる能力を有する色素を含む。
【００８１】
ｉｖ．応用例
改良ナノファイバーは、それだけには限定されないが、フィルターの応用例、コンピュータ・ハード・ドライブの応用例、および製薬上の応用例を含めた、ナノファイバーを用いる多数の知られている応用例で使用し得る。改良ナノファイバーは、細胞培養、組織培養、および組織工学の応用例を含めた様々な生物学的応用例において有用である。一応用例では、改良ナノファイバーを用いて細胞培養および組織工学のためのナノフィブリル構造体を作製し得る。一実施形態では、ナノフィブリル構造体は１つまたは複数の改良ナノファイバーを含み、ナノフィブリル構造体は１つまたは複数の改良ナノファイバーのネットワークによって定義される。別の実施形態では、ナノフィブリル構造体は１つまたは複数の改良ナノファイバーおよび基材を含み、ナノフィブリル構造体は基材表面上に堆積させた１つまたは複数の改良ナノファイバーのネットワークによって定義される。
【００８２】
別の応用例では、改良ナノファイバーを用いて細胞培養用の増殖培地を調製し得る。一実施形態では、増殖培地は、培養容器内への挿入に適合させてもよいマット、ロール、またはシートの形態のナノファイバー・マトリックスを含む。別の実施形態では、増殖培地は、培養容器の表面上に堆積させた、またはファイバー上のメッシュとして培養容器に加えるナノファイバー・マトリックスを含む。
【００８３】
別の応用例では、改良ナノファイバーは、細胞または組織培養に適した三次元構造体上にスプレーまたは紡糸し得る。増殖を続けるために生じた三次元構造体を細胞培養装置に戻り、ここで、電界紡糸したファイバー構造体は細胞増殖のプラットホームとして役割を果たす。さらなる応用性では、改良ナノファイバーは、組織再生の鋳型として役割を果たさせるための三次元マトリックスの層状構築体用に、不織メッシュおよび／または三つ編みへと電界紡糸し得る。さらなる応用性では、改良ナノファイバーは、１ウェルあたりの細胞数を増加させて細胞応答を検出するためにより高いシグナルをもたらすために、高スループット薬物分析および薬物感受性分析における細胞培地として用い得る。別のさらなる応用例では、改良ナノファイバーは、高スループット薬物分析、薬物感受性分析、および他の治療スキームにおける細胞培地として用い得る。ナノファイバーは、細胞がｅｘ  ｖｉｖｏ環境において、細胞のｉｎ  ｖｉｖｏ性質をより厳密に模倣するための環境を提供する。
【００８４】
Ｂ．ナノフィブリル構造体
本発明の別の態様は、ナノフィブリル構造体である。ナノフィブリル構造体は１つまたは複数のナノファイバーを含む生細胞の増殖のための環境を含み、ナノフィブリル構造体は１つまたは複数のナノファイバーのネットワークによって定義される。一部の実施形態では、ナノフィブリル構造体は基材を含み、ナノフィブリル構造体は基材表面上に堆積させた１つまたは複数のナノファイバーのネットワークによって定義されている。ナノフィブリル構造体のナノトポグラフィーは、単層または複数層状の細胞培養における同型もしくは異型の細胞増殖および／または細胞分化の促進のために、より組織に似た基層が提供されるように操作し得る。
【００８５】
ｉ．ナノファイバー・ネットワーク
ナノフィブリル構造体を含むナノファイバーは、改良ナノファイバーについて上述したポリマーまたはポリマー系を含み得る。一実施形態では、ナノファイバーはｉｎ  ｖｉｖｏのヒトでの応用例に適したポリマーから作製する。ナノファイバーは、好ましい電界紡糸技術を含めた数多くの技術によって作製し得る。ポリマーの選択ならびに／またはナノファイバーを作製する工程および／もしくは基材上で配向かつ定方向にする工程により、ナノファイバー・ネットワークの物理的特性の特異的選択および操作が可能となる。ファイバーの大きさ、ファイバー直径、ファイバー間隔、マトリックス密度、ファイバーの質感および弾性を含めた増殖表面の物理的特性は、細胞内の細胞骨格ネットワークの官能化および細胞外基質タンパク質内の細胞シグナル伝達モチーフの暴露に関して重要な検討事項であることが実証されている（Ｍｅｉｎｅｒｓ，Ｓ．およびＭｅｒｃａｄｏ，Ｍ．Ｌ．、２００３、Ｍｏｌ．Ｎｅｕｒｏｂｉｏｌ．、２７（２）、１７７〜１９６）。所望のパラメータに設計し得るナノファイバー・ネットワークの物理的特性には、それだけには限定されないが、質感、しわの多さ、接着性、空隙率、固体性、弾性、幾何形状、相互連結性、比表面積、ファイバーの大きさ、ファイバー直径、ファイバーの溶解性／不溶性、親水性／疎水性、およびファイバーの密度が含まれる。
【００８６】
ナノフィブリル構造体の物理的特性の１つまたは複数を変化かつ／または改変して、細胞を増殖および／または分化させるための具体的に定義された環境を作製し得る。たとえば、イオン、代謝物、および／もしくは生物活性分子の拡散を高めるため、かつ／または細胞がナノフィブリル構造体に浸透および透過して細胞とナノファイバー・ネットワークとの間の多点付着を促進する環境で増殖することを可能にするために、ナノフィブリル構造体の空隙率を設計し得る。ナノフィブリル構造体のナノファイバー・ネットワークの相互連結性は、細胞−細胞接触を容易にするように設計し得る。ナノフィブリル構造体のナノファイバー・ネットワークの弾性は、ナノファイバーを作製するためのポリマー溶液に生物活性分子を加えることによって増加または低下させ得る。一実施形態では、生物活性分子は脂質である。さらなる実施形態では、脂質はコレステロールである。
【００８７】
ナノフィブリル構造体の質感およびしわの多さは、細胞の付着を促進するよう設計し得る。細胞の増殖または分化活性を最適化するために、同種または異種のナノファイバー組成物を選択し得る。たとえば、ナノフィブリル構造体は、異なる直径の複数のナノファイバーおよび／または異なるポリマーから作成した複数のナノファイバーからなり得る。ナノフィブリル構造体からの生物活性分子の放出を制御するために、ナノファイバー・ネットワークのナノファイバーの可溶性または不溶性を設計し得る。一実施形態では、生物活性分子の放出速度は、ナノファイバー・ネットワークのナノファイバーの生体分解または生体溶解速度によって決定される。具体的な細胞間隔を促進するために、ナノフィブリル構造体のナノファイバー・ネットワークの疎水性および親水性を設計し得る。細胞の増殖および／または分化を促進するためにナノフィブリル構造体の固体性を設計し得る。一実施形態では、ナノフィブリル構造体の固体性は約３％〜約７０％であり。別の実施形態では、ナノフィブリル構造体の固体性は約３％〜約５０％である。別の実施形態では、ナノフィブリル構造体の固体性は約３％〜約３０％である。別の実施形態では、ナノフィブリル構造体の固体性は約３％〜約１０％である。別の実施形態では、ナノフィブリル構造体の固体性は約３％〜約５％である。別の実施形態では、ナノフィブリル構造体の固体性は約１０％〜約３０％である。
【００８８】
電界紡糸工程では、ポリマーの形成および堆積に電界を用いる。電位差を用いてポリマー溶液を注入する。電位差によって電荷の不均衡が生じ、これにより針などの排出口の先端からポリマー溶液流の排出がもたらされる。電界内のポリマーの噴流を接地した基材に向け、この間に溶媒が揮発してファイバーが形成される。この結果生じる単一の連続的なフィラメントが基材上の不織布として収集される。
【００８９】
電界紡糸したナノファイバー・ネットワークは、不規則または定方向の配向を有するように生成し得る。図１ＡおよびＢに示すように、不規則なファイバーを層状の表面にし得る。一実施形態では、本発明のナノファイバーは、結合して相互連結したネットワークを形成することができる微細なファイバーの不規則な分布を含む。ナノファイバーの相互連結したネットワークはファイバー間に比較的狭い空間をもつ。このような空間の範囲は、典型的には、ファイバー間で約０．０１〜約２５ミクロン、好ましくは約２〜約１０ミクロンである。このような空間はナノファイバー・ネットワーク内に孔またはチャネルを形成し、イオン、代謝物、タンパク質、および／もしくは生物活性分子の拡散を可能にする、かつ／または細胞がネットワークに浸透および透過して細胞とナノファイバーとの間の多点付着を促進する環境で増殖ことを可能にする。
【００９０】
図１Ｃに示すように、ナノファイバー・ネットワークは定方向の様式で電界紡糸し得る。このような定方向の電界紡糸により、ナノファイバーの単層または連続したナノファイバーによって形成される単層を含むナノファイバー・ネットワークの作製が可能となり、ネットワークの高さは単一のナノファイバーの直径である。空隙率、固体性、ファイバーの密度、質感、しわの多さ、および単層ネットワークのファイバーの配向を含めたは、電界紡糸工程の間に基材上へのナノファイバーの方向および／または配向を制御することによって選択し得る。好ましくは、孔径により細胞が単層ナノファイバー・ネットワークに浸透し、かつ／または遊走することが可能となる。一実施形態では、ファイバー間の空間は約０．０１〜約２５ミクロンである。別の実施形態では、ファイバー間の空間は約２〜約１０ミクロンである。
【００９１】
個々の単層ネットワークを層状に重ねることによりナノフィブリル構造体内にチャネルが形成され、イオン、代謝物、タンパク質、および／または生物活性分子の拡散が可能となり、かつ細胞がナノフィブリル構造体に浸透して細胞とナノファイバー・ネットワークとの間の多点付着を促進する環境で増殖することが可能となる。
【００９２】
相分離技術も、ナノフィブリル構造体を作製するために使用し得る。相分離工程には、典型的にはポリマー溶解、相分離およびゼラチン、水を用いたゲルからの溶媒抽出、凍結、その後、真空下での凍結乾燥が含まれる。典型的手順を以下のように用い得る：ポリマーをＴＨＦなどの溶媒に加えて溶液を約１％（ｗｔ／ｖ）〜１５％（ｗｔ／ｖ）にした。溶液を均一になるまで攪拌した。ポリマー溶液（５０℃に予熱）をテフロン（登録商標）製バイアルに入れた。その後、ポリマー溶液を含むバイアルを急速に冷却してゲルにした。ゲル化時間は温度、溶媒、およびポリマー濃度に依存する。ゲルをその温度で少なくとも１２０分間維持した。その後、溶媒交換のためにゲルを蒸留水に２日間浸した。溶媒交換後、ゲルを水から取り出し、濾紙で乾燥させて、−１８℃で凍結した。その後、凍結ゲルを約−１０℃、０．５ｍｍＨｇ未満の真空下で１週間の間凍結乾燥容器に移した。その後、乾燥した足場をデシケーター内で維持した。
【００９３】
ナノフィブリル構造体を含むナノファイバーは、改良ナノファイバーについて上述した１つまたは複数の生物活性分子を含み得る。生物活性分子は、ネットワークの作製中にナノファイバー・ネットワークに取り込ませてもよく、または官能基によってネットワークの表面に付着させてもよい。一実施形態では、ナノファイバーを作製するためのポリマーまたはポリマー系は、それだけには限定されないが、脂質、成長因子、分化因子、線維性タンパク質、および接着性タンパク質を含めた生物活性分子の１つまたは複数を含み得る。脂質はリゾホスファチジルコリン、ホスファチジルコリン、スフィンゴミエリン、またはそれらの混合物であり得る。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。好ましくは、分化因子はニューロトロフィン、ＣＳＦ、またはＴＧＦである。
【００９４】
官能基は、改良ナノファイバーについて記載したようにネットワークの表面上に取り込ませ得る。ネットワークの官能化された表面は、ペプチド、ポリペプチド、脂質、炭水化物、多糖、ヌクレオチド、核酸、ポリヌクレオチド、または他の生物活性分子をネットワークの表面に結合させるために反応させ得る。一実施形態では、１つまたは複数の生物活性分子を結合するためにネットワークの官能化された表面を反応させる。好ましくは、生物活性分子の１つもしくは複数は成長因子、分化因子、線維性タンパク質、および／または接着性タンパク質である。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。
【００９５】
ｉｉ．基材
強度および柔軟性などのナノフィブリル構造体の構造的特性は、大部分がナノファイバー・ネットワークを堆積させる基材によって提供される。基材はセルロース、ガラスまたはプラスチックを含み得る。好ましくは、プラスチックは細胞毒性がない。基材はフィルムまたは培養容器であり得る。好ましくは、フィルムの厚さは約１０未満〜約１０００ミクロンである。
【００９６】
基材は水溶性または非水溶性であり得る。水溶性の基材は、好ましくはポリビニルアルコール・フィルムであり、ポリビニルアルコールファイバーマトリックスと共に使用することができる。基材は多孔性または非多孔性であり得る。基材の空隙率は細胞の通過性によって決定される。細胞は、多孔性基材に浸透することができるが、非多孔性基材に浸透することができない。好ましくは、多孔性基材中の孔の直径は約２μｍ〜約１０μｍである。基材は生分解性および／または生体溶解性であり得る。好ましくは、基材は生体適合性である。
【００９７】
基材は１つまたは複数の生物活性分子を含み得る。生物活性分子は、基材の作製中に基材中に取り込ませてもよく、または官能基によって基材表面に付着させてもよい。官能基は、改良ナノファイバーについて記載したように基材表面上に取り込ませ得る。基材の官能化された表面は、ペプチド、炭水化物、多糖、脂質、ヌクレオチド、核酸、ポリヌクレオチド、または他の生物活性分子を基材表面に結合させるために反応させ得る。
【００９８】
一実施形態では、１つまたは複数の生物活性分子と結合させるために基材の官能化された表面を反応させる。好ましくは、生物活性分子の１つもしくは複数は成長因子、分化因子、線維性タンパク質、および／または接着性タンパク質である。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。好ましくは、分化因子はニューロトロフィン、ＣＳＦ、またはＴＧＦである。基材は１つまたは複数の生物活性分子を放出し得る。放出速度は、基材の溶解および／または分解速度によって決定される。
【００９９】
ｉｉｉ．スペーサー
強度および柔軟性などのナノフィブリル構造体の構造的特性は、スペーサーによってさらに提供し得る。スペーサーはまた、ナノファイバー・ネットワークと基材との間に十分な隙間をもたらすか、または２つ以上のナノフィブリル構造体間に十分な隙間をもたらして、細胞がナノファイバーに浸透してそれに付着することを可能にし得る。
【０１００】
一実施形態では、スペーサーは第一および第二の表面を含み、スペーサーの第一の表面は基材上に堆積させたナノファイバー・ネットワークの表面と接触しており、スペーサーの第二の表面は、ナノファイバー・ネットワークと基材とがスペーサーの直径、すなわち厚さによって隔てられているように基材表面と接触している。別の実施形態では、スペーサーは第一および第二の表面を含み、スペーサーの第一の表面は第一のナノフィブリル構造体の表面と接触しており、スペーサーの第二の表面は、２つのナノフィブリル構造体がスペーサーの直径、すなわち厚さによって隔てられているように第二のナノフィブリル構造体の表面と接触している。
【０１０１】
スペーサーは微細なファイバーまたはフィルムを含み得る。好ましくは、フィルムの厚さは約１０未満〜約５０ミクロンである。微細なファイバーはミクロファイバーを含み得る。好ましくは、ミクロファイバーの直径は約１ミクロン〜約１０ミクロンである。ミクロファイバーは不織またはネットであり得る。ミクロファイバーは、セルロース、ポリアミド、ポリエステル、およびポリテトラフルオロエチレンを含めた数多くのポリマーから作製し得る。
【０１０２】
スペーサーは水溶性または非水溶性であり得る。スペーサーは多孔性または非多孔性であり得る。基材の空隙率は細胞の通過性によって決定される。細胞は、多孔性スペーサーに浸透することができるが、非多孔性スペーサーに浸透することができない。好ましくは、多孔性スペーサー中の孔の直径は約２μｍ〜約１０μｍである。スペーサーは生分解性および／または生体溶解性であり得る。好ましくは、スペーサーは生体適合性である。
【０１０３】
スペーサーは１つまたは複数の生物活性分子を含み得る。生物活性分子は、スペーサーの作製中にスペーサー中に取り込ませてもよく、または官能基によってスペーサーの表面に付着させてもよい。官能基は、改質ナノファイバーについて記載したようにスペーサーの表面上に取り込ませ得る。スペーサーの官能化された表面は、ペプチド、炭水化物、多糖、脂質、ヌクレオチド、核酸、ポリヌクレオチド、または他の生物活性分子をスペーサーの表面に結合させるために反応させ得る。
【０１０４】
一実施形態では、１つまたは複数の生物活性分子と結合させるためにスペーサーの官能化された表面を反応させる。好ましくは、生物活性分子の１つもしくは複数は成長因子、分化因子、線維性タンパク質、および／または接着性タンパク質である。好ましくは、成長因子はＶＥＧＦ、骨形態形成因子β、ＥＧＦ、ＰＤＧＦ、ＮＧＦ、ＦＧＦ、ＩＧＦ、またはＴＧＦである。好ましくは、分化因子はニューロトロフィン、ＣＳＦ、またはＴＧＦである。好ましくは、分化因子はニューロトロフィン、ＣＳＦ、またはＴＧＦである。スペーサーは１つまたは複数の生物活性分子を放出し得る。放出速度は、スペーサーの溶解および／または分解速度によって決定される。
【０１０５】
ｉｖ．ナノフィブリル構造体の複数層状のアセンブリ
本発明のナノフィブリル構造体は、細胞培養および組織培養の応用例、創薬のための高スループット応用例、および濾過の応用例を含めた様々な応用例で使用し得る。一応用例では、ナノフィブリル構造体を単独でまたは層状で利用して、細胞または組織培養のための複数層状のナノファイバー・アセンブリを形成し得る。ナノフィブリル構造体には、創傷修復、人工皮膚の増殖、静脈、動脈、腱、靱帯、軟骨、心臓弁、器官培養、火傷の処置、および骨移植を含めた数多くのｉｎ  ｖｉｖｏおよびｅｘ  ｖｉｖｏでの使用が存在する。
【０１０６】
細胞または組織の増殖環境の多様なアレイは、特定の化学的および物理的特性を個々のナノフィブリル構造体を含むナノファイバー・ネットワーク、基材、および／もしくはスペーサー内に設計し、かつ／または次いで個々のナノフィブリル構造体を層状に重ねることによって構築し得る。それだけには限定されないが、質感、しわの多さ、接着性、空隙率、固体性、弾性、幾何形状、相互連結性、比表面積、ファイバー直径、ファイバーの溶解性／不溶性、親水性／疎水性、ファイバーの密度、およびファイバーの配向を含めた個々のナノフィブリル構造体の物理的特性および／または特徴は、増殖および／もしくは分化を含めた１つもしくは複数の選択された細胞活性を促進するナノ環境および／またはミクロ環境を構築するために変化かつ／または改変し得る。特定のナノ環境および／またはミクロ環境を、個々のナノフィブリル構造体内または２つ以上の層状のナノフィブリル構造体を含む細胞アレイ内に設計し得る。
【０１０７】
それだけには限定されないが、成長因子、分化因子、線維性タンパク質、接着性タンパク質、糖タンパク質、官能基、接着性化合物、非接着性化合物、および標的化分子を含めた、ペプチド、ポリペプチド、脂質、炭水化物、アミノ酸、ヌクレオチド、核酸、ポリヌクレオチド、または多糖類などの特異的な認識モチーフを、細胞の増殖および／または分化を含めた適切な細胞活性を促進するために、等方的にまたは勾配として、個々のナノフィブリル構造体のナノファイバー・ネットワーク、基材、および／またはスペーサーまたは複数層状のナノファイバー・アセンブリ内に設計し得る。アミノ酸、ペプチド、ポリペプチド、およびタンパク質を含む実施形態には、任意の大きさおよび複雑さのこのような分子のうち任意の種類のもの、ならびにこのような分子の組合せが含まれ得る。例には、それだけには限定されないが、構造タンパク質、酵素、およびペプチドホルモンが含まれる。
【０１０８】
それだけには限定されないが、幹細胞、拘束された幹細胞、分化した細胞、および腫瘍細胞を含めた数多くの種類の細胞をナノフィブリル構造体上で増殖させ得る。幹細胞の例には、それだけには限定されないが、胚性幹細胞、骨髄幹細胞および臍帯幹細胞が含まれる。様々な実施形態で用いる細胞の他の例には、それだけには限定されないが、骨芽細胞、筋芽細胞、神経芽細胞、線維芽細胞、グリア芽細胞、生殖細胞、肝細胞、軟骨細胞、ケラチノサイト、平滑筋細胞、心筋細胞、結合組織細胞、グリア細胞、上皮細胞、内皮細胞、ホルモン分泌細胞、免疫系細胞、およびニューロンが含まれる。一部の実施形態では、用いる幹細胞の種類を事前に選択しておく必要がない。これは、個々のナノフィブリル構造体または複数層状のアセンブリを所定の器官に送達することによって個々のナノフィブリル構造体または複数層状のナノファイバー・アセンブリの物理的および／もしくは化学的特性を設計することで、数多くの種類の幹細胞を、器官特異的なパターンで分化するように誘発させることができるからである。たとえば、適切な分化因子および／もしくは成長因子をナノフィブリル構造体内に設計することによって、または幹細胞を含むナノフィブリル構造体を肝臓内に埋め込むことによって、幹細胞を肝細胞になるように誘発させ得る。ナノフィブリル構造体中の細胞は、細胞の種を提供すること、特定の化合物を提供すること、または両方の目的に役立つことができる。
【０１０９】
発明で有用な細胞は、ｉｎ  ｖｉｔｒｏで培養する、天然源由来である、遺伝子操作した、または任意の他の手段によって生成し得る。原核または真核細胞の任意の天然源を使用し得る。ナノフィブリル構造体を生物内に埋め込む実施形態では、レシピエント由来の細胞、非特定のドナーもしくは異なる種のドナー由来の細胞、または細菌もしくは微生物細胞を使用することができる。ある源から収集し、使用前に培養した細胞も含まれる。
【０１１０】
一部の実施形態では、腫瘍細胞などの非定型または異常な細胞を使用する。このような細胞を増殖させる、成長因子および分化因子を含めたナノフィブリル構造体の物理的および／または化学的特性は、腫瘍のネイティブｉｎ  ｖｉｖｏナノ環境またはミクロ環境を模倣するように設計し得る。ナノフィブリル構造体上で培養した腫瘍細胞は、薬物処置の評価のために、体内のネイティブ腫瘍環境のより正確な表現を提供することができる。本発明のナノフィブリル構造体上における腫瘍細胞の増殖により、ｉｎ  ｖｉｖｏ様の環境における遺伝子発現、受容体発現、およびポリペプチドの産生を含めた腫瘍の生化学的経路および活性を特徴づけることが容易になり、腫瘍を特異的に標的とする薬物の開発が可能となる。
【０１１１】
一部の実施形態では、遺伝子操作した細胞を使用する。設計は、１つもしくは複数の遺伝子を発現するように細胞をプログラムすること、１つもしくは複数の遺伝子の発現を抑制すること、またはその両方を含む。本発明に有用な遺伝子操作した細胞の一例は、１つまたは複数の所望の生物活性分子を産生かつ分泌する、遺伝子操作した細胞である。遺伝子操作した細胞を含むナノフィブリル構造体を生物内に埋め込んだ場合、産生された分子は局所的な効果または全身性の効果を生じることができ、潜在的な物質として上記で同定した分子を含むことができる。ナノフィブリル構造体の目的の１つが免疫応答を生じさせることである実施形態では、細胞は抗原性物質を産生することもできる。細胞は、以下の非包括的な目的リストを補助する物質を産生し得る：炎症の阻害または刺激；治癒の促進；免疫拒絶への耐性；ホルモン置換の提供；神経伝達物質の置換；癌細胞の阻害または破壊；細胞増殖の促進；血管形成の阻害または刺激；組織の増強；ならびに皮膚、滑液、腱、軟骨、靱帯、骨、筋肉、器官、硬膜、血管、骨髄、および細胞外基質の補充または置換。
【０１１２】
遺伝子操作は、たとえば、細胞に遺伝物質を加えるもしくは細胞から遺伝物質を除去すること、既存の遺伝物質を改変すること、または両方を含むことができる。遺伝子を発現するように細胞に形質移入するまたは他の方法で遺伝子操作する実施形態では、過渡的にもしくは安定に形質移入された遺伝子、または両方を用いることができる。遺伝子配列は、完全長または部分長のクローニングしたまたは天然に存在するものであり得る。
【０１１３】
一実施形態では、生細胞をナノフィブリル構造体上に堆積させる。ナノファイバー・ネットワークの選択された物理的および／もしくは化学的特性を変化かつ／または改変させることによって、特定の細胞または組織の細胞活性を促進するナノ環境および／またはミクロ環境をナノフィブリル構造体に設計し得る。物理的および／または化学的特性は、上述のように個々のナノフィブリル構造体に設計し得る。細胞を含むナノフィブリル構造体を、増殖および／または分化を含めた細胞活性を促進する条件下で培養する。
【０１１４】
別の実施形態では、２つ以上のナノフィブリル構造体を層状に重ねて複数層状のナノファイバー・アセンブリを形成する。特定の細胞または組織の細胞活性を促進するナノ環境および／またはミクロ環境は、選択された物理的および／または化学的特性を有するナノフィブリル構造体を層状に重ねることによって構築し得る。物理的および／または化学的特性は、上述のように個々のナノフィブリル構造体に設計し得る。生細胞を複数層状のナノファイバー・アセンブリ上に堆積させ、堆積させた細胞の増殖および／または分化を促進する条件下でアセンブリを培養する。
【０１１５】
別の実施形態では、複数の細胞種を個々のナノフィブリル構造体上で、異なる培養条件下で培養し、その後、手動でまたは機械的に、一層ずつ無菌的な条件下で特異的な複数層状のナノファイバー・アセンブリへと構築する。特定の細胞種の細胞活性を促進するナノ環境および／またはミクロ環境は、ナノフィブリル構造体の選択された物理的および／もしくは化学的特性を変化かつ／もしくは改変させることによって個々のナノフィブリル構造体内に、または望ましいナノ環境もしくはミクロ環境を得るために個々のナノフィブリル構造体を選択的に層状に重ねることによってアセンブリ内に設計し得る。物理的および／または化学的特徴は上述のように設計し得る。その後、複数層状のナノファイバー・アセンブリを、細胞の増殖および／または分化を含めた細胞活性を促進する条件下で培養する。
【０１１６】
別の実施形態では、複数の細胞種を個々のナノフィブリル構造体上で、異なる培養条件下で培養する。個々のナノフィブリル構造体の物理的および化学的特性は、特定の細胞種についてカスタマイズし得る。ナノフィブリル構造体の基材および／またはスペーサーは生分解性および／または生体溶解性であり、これにより、培養中に生物活性分子の徐放性が可能となる。生物活性分子は、増殖および／または分化を含めた望ましい細胞活性を促進するように選択される。その後、個々のナノフィブリル構造体を手動でまたは機械的に、一層ずつ無菌的な条件下で複数層状のナノファイバー・アセンブリへと構築する。複数層状のアセンブリを層状に重ねて、増殖および／または分化を含めた望ましい細胞活性を促進するナノ環境および／またはミクロ環境を作製し得る。選択された生物活性分子を含む生分解性および／または生体溶解性スペーサーを、アセンブリを含む層状のナノフィブリル構造体間に挿入して、アセンブリ内のナノ環境および／またはミクロ環境を微調整し得る。スペーサーからの生物活性分子の放出速度は、スペーサーを含むポリマーの生体分解速度および／または生体溶解速度によって決定し得る。その後、構築した細胞アレイを、細胞の増殖および／または分化を含めた細胞活性を促進する条件下で培養する。
【０１１７】
別の実施形態では、ナノフィブリル構造体を個別に包装および滅菌する。梱包から取り出したあと、ナノフィブリル構造体を手動でまたは機械的に、一層ずつ培養容器内で構築して、複数層状のナノファイバー・アセンブリを形成し得る。
【０１１８】
本発明のナノフィブリル構造体および複数層状のナノファイバー・アセンブリなどのｉｎ  ｖｉｖｏ応用例における新規材料の体内での分解および潜在的な再分布を評価する必要がある。体内の特異的部位に埋め込む材料は分解され、その後、取り込ませた最初の部位から遠位の他の領域に移送されることができる。体内におけるナノファイバーの分解特性を調査するためには、複数層状のアセンブリの個々のナノフィブリル構造体を含むナノファイバー・ネットワーク、基材、および／またはスペーサーを、改良ナノファイバーについて上述した蛍光マーカーで標識し得る。一実施形態では、蛍光マーカーは量子ドットである。量子ドットは磁気共鳴画像法において蛍光かつ不透明であるので、多光子蛍光顕微鏡観察（単離した組織の調査用）およびＭＲＩ（ｉｎ  ｖｉｖｏ分析用）をどちらも用いて、組織内の複数層状のナノファイバー・アセンブリの断片または分解産物を含む量子ドットの分布を検出および追跡し、かつ体内の様々な組織または部位に取り込ませた際にアセンブリの分解産物が有意な異物応答を誘発させるかどうかを決定し得る。
【０１１９】
ｖ．さらなる使用
別の応用例では、本発明のナノフィブリル構造体を、薬物／細胞の相互作用を分析するための高スループット応用例で用い得る。高スループット応用例は、新規医薬品の発見に貴重な手法である。高スループット応用例では、複数ウェル組織培養チャンバを利用し、プレート１つあたり最大約１５３６個のウェルの密度を用いる。ウェル１つあたりの細胞の集団を増加することで、測定されるシグナルの増大に役立つであろう。一実施形態では、ナノフィブリル構造体をウェル内に挿入し得る。別の実施形態では、ウェルの表面が基材として機能し、ナノファイバー・ネットワークがウェルの表面上に直接堆積することが可能となり得る。このようにナノフィブリル構造体をウェル内に導入することにより、光学測定を行う能力に影響を与えずに、細胞、リガンド、および／または酵素が付着するさらなる表面が提供される。
【０１２０】
別の応用例では、ナノフィブリル構造体を精製および／または分離の応用例で用い得る。個々のナノフィブリル構造体を層状に重ねてクロマトグラフィー・カラムを形成し得る。大きさ、電荷、疎水性、および他の分子に対する親和性を含めた物理的ならびに／または化学的特性を利用して、たとえばタンパク質を溶液から分離し得る。一実施形態では、個々のナノフィブリル構造体を層状に重ねて親和性カラムを形成し得る。たとえば、特異的官能基、特異的な受容体を含むポリペプチド、もしくは免疫グロブリンを含めた物理的および／または化学的特性を、溶液中の特異的なポリペプチドに選択的に結合するように、ナノフィブリル構造体内に設計する、またはそれに付着させ得る。溶液を複数層状のナノファイバー・アセンブリに通し、ポリペプチドをマトリックスに結合させる。結合したポリペプチドは、溶媒を用いてアセンブリから放出させ得る。別の実施形態では、個々のナノフィブリル構造体を層状に重ねて濾過カラムを形成し得る。たとえば空隙率およびファイバーの密度を含めた物理的特性を、ポリペプチドがその大きさに応じて溶液から分離されるように、複数層状のナノファイバー・アセンブリ内に設計し得る。別の実施形態では、個々のナノフィブリル構造体を層状に重ねてイオン交換カラムを形成し得る。たとえば負および／または正に帯電した官能基を含めた化学的特性を、ナノフィブリル構造体内に設計する、またはそれに付着させ得る。
【０１２１】
別の応用例では、本発明の構造体を用いてバイオリアクターを作製し得る。
【０１２２】
Ｃ．細胞増殖培地
本発明の別の態様は、細胞増殖培地である。細胞増殖培地は、マトリックス、マット、ネットワーク、シート、またはロールを含み得る。一実施形態では、培地はナノファイバー・マトリックスを含む。ナノファイバーは、改良ナノファイバーについて上述したポリマーまたはポリマー系から作製し得る。細胞増殖培地は、培養容器の表面上または培養容器内に堆積させ得る。
【０１２３】
増殖培地は、培養容器内で用いるために所望の寸法で作製し得る。一実施形態では、細胞増殖培地はナノファイバー・マトリックスを含み、ネットワークのファイバーの直径は約５０ｎｍ〜約１０００ｎｍであり、平均ファイバー間隔は少なくとも約２ミクロンであり、マトリックス固体性は約３０％以下であり、外壁を備えた上部および底部があり、外壁の高さは約１０ミクロン〜約１００ｍｍであり、上部および底部の面積は独立して約５ｍｍ２〜約４×１０５ｍｍ２である。増殖培地は、培養容器中で使用するために、大きさを合わせるために増殖培地を含むシート、ロール、マトリックス、ネットワーク、もしくはマットを切ることによって、または増殖培地を含むマトリックス、シート、ロール、ネットワーク、もしくはマットから所望の寸法の小片を切り出すことによって、選択された寸法にサイズを合わせるまたはサイズ変更し得る。別の実施形態では、細胞増殖培地はナノファイバーのネットワークを含み、ネットワークの寸法は培養容器内への挿入に適合させる。
【０１２４】
細胞増殖培地は、細胞培養および組織培養の応用例を含めた様々な応用例で用い得る。上述の任意の細胞を細胞増殖培地で増殖させ得る。一実施形態では、細胞増殖培地は個別に包装および滅菌する。梱包から取り出したあと、培地を培養容器内に置いて細胞増殖用の表面を形成し得る。別の実施形態では、細胞増殖培地を培養容器の内部表面上に堆積させる。細胞増殖マトリックスを含む培養容器は個別に包装および滅菌し得る。梱包から取り出したあと、細胞を培養容器内の細胞増殖培地上に堆積させ得る。細胞増殖培地で増殖させた細胞には、創傷修復、人工皮膚の増殖、静脈、動脈、腱、靱帯、軟骨、心臓弁、器官培養、火傷の処置、および骨移植を含めた数多くのｉｎ  ｖｉｖｏならびにｅｘ  ｖｉｖｏの使用が存在する。
【０１２５】
それだけには限定されないが、質感、しわの多さ、接着性、空隙率、弾性、固体性、幾何形状、およびファイバーの密度を含めた細胞増殖培地の物理的特性および／または特徴は、増殖および／または分化を含めた望ましい細胞活性を促進するように変化かつ／または改変し得る。特定のナノ環境および／またはミクロ環境を細胞増殖培地内に設計し得る。たとえば、細胞増殖培地の空隙率およびファイバーの密度を変化かつ／または改変して、細胞が細胞増殖培地に浸透して三次元環境で増殖することを可能にし得る。細胞増殖培地の物理的特性は、改良ナノファイバーおよび／またはナノフィブリル構造体について上述したように設計し得る。
【０１２６】
それだけには限定されないが、成長因子、分化因子、線維性タンパク質、接着性タンパク質、糖タンパク質、官能基、接着性化合物、非接着性化合物、および標的化分子を含めたペプチド、脂質、炭水化物、アミノ酸、ヌクレオチド、核酸、ポリヌクレオチド、または多糖類などの特異的な認識モチーフを、細胞の増殖および／または分化を含めた望ましい細胞活性を促進するために、等方的にまたは勾配として細胞増殖培地内に設計し得る。細胞増殖培地の化学的特性は、改良ナノファイバーおよび／またはナノフィブリル構造体について上述したように設計し得る。
【０１２７】
別の応用例では、本発明の細胞増殖培地を、薬物／細胞の相互作用を分析するための高スループット応用例で用い得る。高スループット応用例では、複数ウェル組織培養チャンバを利用し、プレート１つあたり最大約１５３６個のウェルの密度を用いる。ウェル１つあたりの細胞の集団を増加することで、測定されるシグナルの増大に役立つであろう。一実施形態では、細胞増殖培地を、分析に用いる組織培養チャンバのウェル内に挿入し得る。別の実施形態では、ウェルの表面が細胞増殖培地の基材として機能し、ナノファイバー・ネットワークまたはマトリックスがウェルの表面上に直接堆積することが可能となり得る。このように細胞増殖をウェル内に導入することにより、光学測定を行う能力に影響を与えずに、細胞、リガンド、および／または酵素が付着するさらなる表面が提供される。
【実施例】
【０１２８】
本発明は、実施形態を例証する役割を果たす以下の実施例によって例示される。しかし、開示した発明に対して数多くの実施形態の変更を行うことができる。実施例はいかなる様式でも本発明を限定することを意図しない。
【０１２９】
［実施例１］
脂質を含むポリマー溶液の電界紡糸により増強された細いファイバーの集団が生成される
脂質をポリマー溶液に加えることに関連するファイバー直径の変化を、光学顕微鏡を用いて可視化するために、ファイバーを電界紡糸してミクロファイバーを得た。ミクロファイバーは、クロロホルム中に１５％のポリ（ε−カプロラクトン）（ｗ／ｗ）を含み（Ｄｏｗ  Ｔｏｎｅ  Ｐｏｌｙｍｅｒｓ、Ｍｉｄｌａｎｄ，ＭＩ）、それぞれ０、０．２５、０．５、１．０および１％のコレステロール（ｗ／ｗ）（Ｓｉｇｍａ、Ｓｔ．Ｌｏｕｉｓ，ＭＯ）を添加した溶液から電界紡糸した。毛細針システムを用いてファイバーを電界紡糸した。エッペンドルフ・マイクロピペットの先端（黄色）を５ｃｃのシリンジにはめ込んだ。ポリマー溶液をシリンジに流し込み、ナノセコンド光学パルス・ラジエーター・モデルＮＲ−１（Ｏｐｔｉｔｒｏｎ，Ｉｎｃ．、Ｔｏｒｒａｎｃｅ，ＣＡ）に接続した陽電極を溶液中に挿入した。電界紡糸の電位は１８，０００ボルトであった。ファイバーは、シリンジに垂直な平面で回転している、接地した金属プレート標的上に電界紡糸した。標的は、マイクロピペッターの先端から２インチ離して配置した。ファイバーは、標的上に置いたＯＨＰ用紙（overhead transparency）で回収した。ファイバーは２０倍の対物レンズを備えた光学顕微鏡（Ｉｎｓｉｇｈｔ  Ｂｉｌａｔｅｒａｌ走査共焦点蛍光顕微鏡（Ｍｅｒｉｄｉａｎ  Ｉｎｓｔｒｕｍｅｎｔｓ、Ｏｋｅｍｏｓ，ＭＩ）)で見て、画像はＣＣＤカメラでデジタル撮影した。
【０１３０】
図２Ａ〜Ｅに示すように、ポリマー溶液にコレステロールを加えることにより、直径が漸進的により小さいファイバーが生成される。ポリマー溶液に加えたコレステロールの量を増加することにより、直径が漸進的により小さいファイバーが生成された。クロロホルム中にコレステロールを含まないポリマー溶液から生成したファイバーの直径範囲は１０〜５０ミクロンであった。（図２Ａ）。クロロホルム中に０．２５％のコレステロール（ｗ／ｗ）を含むポリマー溶液から生成したファイバーの直径範囲は５〜３０ミクロンであった。（図２Ｂ）。０．５％のコレステロール（ｗ／ｗ）を含むポリマー溶液から生成したファイバーの直径範囲は２〜２０ミクロンであった。（図２Ｃ）。１．０％のコレステロール（ｗ／ｗ）を含むポリマー溶液から生成したファイバーの直径範囲は１〜１５ミクロンであった。（図１Ｄ）。１０％のコレステロール（ｗ／ｗ）を含むポリマー溶液から生成したファイバーの直径は０．８〜８ミクロンであった。（図２Ｅ）。
【０１３１】
［実施例２］
脂質を含むナノファイバーは、細胞とナノファイバーとの密な付着を誘発させる
脂質を含むナノファイバーは、細胞の招集および細胞とナノファイバーとの間に密な会合を促進する表面を提供する。正常ラット腎臓（ＮＲＫ）線維芽細胞を、クロロホルム中に１０％のポリ（ε−カプロラクトン）（ｗ／ｗ）を含み、０．２５％のスフィンゴミエリンを添加した溶液から電界紡糸したナノファイバー上で、ダルベッコ変法イーグル培地（ＤＭＥ）中、３７℃、５％のＣＯ２中で培養し、２０×の対物レンズを備えた光学顕微鏡（Ｉｎｓｉｇｈｔ  Ｂｉｌａｔｅｒａｌ走査共焦点蛍光顕微鏡（Ｍｅｒｉｄｉａｎ  Ｉｎｓｔｒｕｍｅｎｔｓ、Ｏｋｅｍｏｓ，ＭＩ））で可視化した。画像はＣＣＤカメラで撮影した。
【０１３２】
図３ＡおよびＢに示すように、０．２５％のスフィンゴミエリンを含むナノファイバーは、迅速な細胞招集およびナノファイバーへのその付着を誘発させる。図３Ａは、０．２５％のスフィンゴミエリンを含むナノファイバーでコーティングした組織培養プレート上で２日間培養したあとのＮＲＫ線維芽細胞を示す。線維芽細胞はナノファイバーに密に付着しており、拡大および分裂し、ファイバー間の空間を満たして単層を形成している。図３Ｂは、スフィンゴミエリンを含まないナノファイバーでコーティングした組織培養プレート上で２日間培養したあとのＮＲＫ線維芽細胞を示す。わずかな細胞しかナノファイバーに付着しなかった。脂肪含有ナノファイバーの誘導された遊走および密な付着の特性は、このファイバーが、創傷修復、人工皮膚の増殖、静脈、動脈、腱、靱帯、軟骨、心臓弁、器官培養、火傷の処置、および骨移植を含めた応用例においてｉｎ  ｖｉｖｏまたはｅｘ  ｖｉｖｏで有用であり得ることを示唆している。
【０１３３】
［実施例３］
ナノファイバー・ネットワーク上で増殖させた細胞は組織内の細胞に類似したアクチン・ネットワークを有する
細胞のアクチン・ネットワークは、どの細胞培養方法が組織内の環境に最も近似しているかを決定する指標として利用されてきた（Ｃｕｋｉｅｒｍａｎ他、２００１、Ｓｃｉｅｎｃｅ、２３：１７０８〜１７１２；ＷａｌｐｉｔａおよびＨａｙ、２００２、Ｎａｔｕｒｅ  Ｒｅｖ．Ｍｏｌ．Ｃｅｌｌ．Ｂｉｏｌ．、３：１３７〜１４１）。二次元の組織培養で増殖させた場合、線維芽細胞は、細胞質内に位置するアクチン・ネットワークが厚いストレスファイバーのアレイ内に編成されている、高度な拡大性および接着性の形態をとる。対照的に、組織中で観察される線維芽細胞の形状は紡錐体様であり、アクチンが皮質環内に編成されている（ＷａｌｐｉｔａおよびＨａｙ、２００２、Ｎａｔｕｒｅ  Ｒｅｖ．Ｍｏｌ．Ｃｅｌｌ．Ｂｉｏｌ．、３：１３７〜１４１）。
【０１３４】
本発明者らは、二次元および三次元の表面上で増殖させた正常ラット腎臓（ＮＲＫ）線維芽細胞のアクチン・ネットワークを比較した。線維芽細胞は、ポリアミド・ナノファイバー・ネットワーク、ガラス、およびポリリシンでコーティングしたガラス上で増殖させた。ポリアミド・ナノファイバーは、回転排出口システムまたは毛細針システムのどちらかを用いて紡糸した。どちらのシステムでも実質上同じファイバー材料が生成された。流速は排出口１つあたり１．５ｍｉｌ／分であり、標的の距離は８インチであり、排出口の電位は８８ｋＶであり、相対湿度は４５％であり、回転排出口ではｒｐｍは３５であった。
【０１３５】
アクチン・ネットワークの形成は、ＮＲＫ線維芽細胞によって発現された緑色蛍光タンパク質（ＧＦＰ）−アクチンのキメラの分布のイメージングによって監視した。手短に述べると、ＧＦＰ−アクチンを形質移入したＮＲＫ線維芽細胞（Ｓａｎｆｏｒｄ  Ｓｉｍｏｎ博士、細胞生物物理学研究室（Ｌａｂｏｒａｔｏｒｙ  ｏｆ  Ｃｅｌｌｕｌａｒ  Ｂｉｏｐｈｙｓｉｃｓ）、ロックフェラー大学、Ｎｅｗ  Ｙｏｒｋ，ＮＹから贈与）を、ポリアミド・ナノファイバー、ガラス、またはポリ１−リシンでコーティングしたガラス上で、ダルベッコ変法イーグル培地（ＤＭＥ）中、３７℃、５％のＣＯ２中で培養し、その後、Ｉｎｓｉｇｈｔ  Ｂｉｌａｔｅｒａｌ走査共焦点蛍光顕微鏡（Ｍｅｒｉｄｉａｎ  Ｉｎｓｔｒｕｍｅｎｔｓ、Ｏｋｅｍｏｓ，ＭＩ）を用いて調査した。
【０１３６】
図４Ａ〜Ｃに示すように、ナノファイバー・ネットワークの三次元の増殖環境上で増殖させた細胞は、ｉｎ  ｖｉｖｏで観察されるものと類似した細胞骨格ネットワークを編成する。ナノファイバー・ネットワーク上で増殖させた線維芽細胞は、糸状仮足をもったより紡錐体様の形態を示し、わずかなストレスファイバーを示した。（図４Ａ）。対照的に、ガラス表面上で増殖させた線維芽細胞は多数のストレスファイバーを伴って拡大した。（図４Ｂ）。ポリ１−リシンでコーティングしたガラス表面上で増殖させた線維芽細胞は、より拡大し、より厚いかつより明白なストレスファイバーを示した（図４Ｃ）。
【０１３７】
また、これらの顕微鏡写真は、共焦点顕微鏡観察が、それだけには限定されないが、質感、しわの多さ、接着性、空隙率、弾性、幾何形状、およびファイバーの密度を含めたファイバーネットワークの物理的特性、ならびに、それだけには限定されないが、成長因子、分化因子、線維性タンパク質、接着性タンパク質、糖タンパク質、官能基、接着性化合物、非接着性化合物、および標的化分子を含めたファイバーネットワークの化学的特性を含めた、様々なファイバーの操作の作用としての、生細胞または組織における細胞骨格ネットワークの編成の差異を監視する迅速な手段を提供することも実証している。ナノファイバー・ネットワーク上で培養した細胞または組織の細胞骨格ネットワークとｉｎ  ｖｉｖｏでの観察との比較により、細胞または組織のｉｎ  ｖｉｖｏ環境をより厳密に模倣するためにナノファイバー・ネットワークの物理的および／または化学的特性を微調整することが可能となる。
【０１３８】
［実施例４］
ナノファイバーへの官能基の取り込み
アルコール、アルデヒド、アミノ、カルボキシ、およびスルフヒドリル官能基などの官能基ならびにカルベンまたはナイトレンなどの光活性可能な官能基をナノファイバーの表面上に取り込ませ得る。これらの基を用いて、それだけには限定されないが、成長因子もしくは分化因子などのポリペプチド、炭水化物、脂質、多糖類、または治療薬を含めた生物活性分子を供給結合させ得る。官能基は、官能基をポリマー溶液中に加えることによってナノファイバー中に取り込ませ得る。ナノファイバーは、実施例１に記載のように、クロロホルム中に１０％のポリ（ε−カプロラクトン）（ｗ／ｗ）を含み（Ｄｏｗ  Ｔｏｎｅ  Ｐｏｌｙｍｅｒｓ、Ｍｉｄｌａｎｄ，ＭＩ）、２％のドデシルアミン（ｗ／ｗ）（Ｓｉｇｍａ、Ｓｔ．Ｌｏｕｉｓ，ＭＯ）を添加した溶液から電界紡糸した。ナノファイバーの表面における修飾可能なアミンの利用可能度を実証するために、ナノファイバーを、２．０％のリン酸ナトリウム緩衝液、ｐＨ８．５中のフルオレセインイソチオシアネート（１ｍｇ／ｍｌのストック水溶液）（Ｓｉｇｍａ、Ｓｔ．Ｌｏｕｉｓ，ＭＯ）と反応させた。ファイバーへの蛍光の取り込みは、Ｉｎｓｉｇｈｔ  Ｂｉｌａｔｅｒａｌ走査共焦点蛍光顕微鏡（Ｍｅｒｉｄｉａｎ  Ｉｎｓｔｒｕｍｅｎｔｓ、Ｏｋｅｍｏｓ，ＭＩ）を利用して示した。図５Ａに示すように、未反応のフルオレセインイソチオシアネートがファイバー表面上に吸着させたことの結果である未修飾のファイバーの表面で、低レベルの蛍光が観察された。対照的に、取り込まれたアミノ基を含むナノファイバーでは、フルオレセインイソチオシアネートとの反応後に、ファイバー全体に沿って顕著な蛍光が観察された（図５Ｂ）。
【０１３９】
このデータは、ナノファイバーの修飾された表面は生物活性分子とのカップリングに利用可能な官能基を含み、成長因子、分化因子、線維性タンパク質、接着性タンパク質、糖タンパク質、官能基、接着性化合物、非接着性化合物、および標的化分子などの分子のカスタマイズされた取り込みを可能にして、増殖および／または分化を含めた細胞または組織における１つもしくは複数の選択された活性を促進するナノファイバー・ネットワーク内にナノ環境ならびに／あるいはミクロ環境が作製されること実証している。このデータはまた、適切な反応基を有するペプチドを導入することによって、特定の空間的および幾何学的配置にある様々な官能基を含むナノファイバーを、幾何学的に定義されたペプチド誘導体化されたファイバーのアレイへと自己集合するように誘発させ得ることを示唆している。
【０１４０】
［実施例５］
量子ドットを用いた微細なファイバーの標識
様々な化学的および／または物理的特性を有するファイバーを調製し、混合物または細胞アレイ内でそれぞれのファイバー種を同定する能力を維持したままでそれらをナノファイバー混合物または特異的細胞アレイに取り込ませるために、本発明者らは、ナノファイバー中に蛍光標識を取り込ませることを研究した。量子ドットの１％溶液（Ｓａｎｆｏｒｄ  Ｓｉｍｏｎ博士、細胞生物物理学研究室、ロックフェラー大学、Ｎｅｗ  Ｙｏｒｋ，ＮＹから贈与）を、クロロホルム中に１２％のポリ（ε−カプロラクトン）（ｗ／ｗ）を含むポリマー溶液に加えた。その後、量子ドットを含むミクロファイバーの集団を生成する実施例１に記載のように溶液を電界紡糸した。ファイバーを４８８ｎｍで励起し、Ｉｎｓｉｇｈｔ  Ｂｉｌａｔｅｒａｌ走査共焦点蛍光顕微鏡（Ｍｅｒｉｄｉａｎ  Ｉｎｓｔｒｕｍｅｎｔｓ、Ｏｋｅｍｏｓ，ＭＩ）を用いてミクロファイバー内の量子ドット分布の画像を得た（図６）。
【０１４１】
量子ドットの蛍光を水性の環境で消光した。ミクロファイバーに水を加えることによっては量子ドットの蛍光が消光されず、これは、量子ドットがファイバーの表面に吸収されているのではなく、ファイバーマトリックス内に包埋されていることを実証している。これは、これらを水性系で用いるために重要な考慮事項である。
【０１４２】
上述の明細書、実施例およびデータは本発明の説明を提供する。しかし、数多くの変更および実施形態を開示した発明に行うことができる。本発明は、本明細書に添付の特許請求の範囲に具体化されている。
【図面の簡単な説明】
【０１４３】
【図１】ナノフィブリル構造体の走査電子顕微鏡画像であり、１Ａと１Ｂは、不規則に堆積させたポリアミド・ナノファイバーからなるナノファイバー・マットを層状の表面に構築し得ることを示し、１Ｃは、ナノファイバーを特定の配向で電界紡糸し得ることを示している図である。
【図２】２Ａから２Ｅは、徐々に増加する量の脂質を含むポリマー溶液から電界紡糸したミクロファイバーを比較した光学顕微鏡写真の図である。
【図３】３Ａおよび３Ｂは、脂質を含むナノファイバーまたは脂質を含まないナノファイバーでコーティングした組織培養プレート上で増殖させた正常ラット腎臓線維芽細胞を比較した光学顕微鏡写真の図である。
【図４】４Ａから４Ｃは、ポリアミド・ナノファイバー・ネットワーク、ガラス、およびポリリシンでコーティングしたガラス上で増殖させた正常ラット腎臓線維芽細胞を比較した光学顕微鏡写真の図である。
【図５】５Ａおよび５Ｂは、ナノファイバーの表面へのアミノ官能基のその取り込みを示す光学顕微鏡写真の図である。
【図６】量子ドットを用いたナノファイバーの蛍光標識を示す光学顕微鏡写真の図である。
【図１】
2007510820.tif 000004
【図２】
2007510820.tif 000005
【図３】
2007510820.tif 000006
【図４】
2007510820.tif 000007
【図５】
2007510820.tif 000008
【図６】
2007510820.tif 000009
【国際調査報告】
2007510820.tif 000010
2007510820.tif 000011
2007510820.tif 000012
2007510820.tif 000013
2007510820.tif 000014